(57)【要約】【課題】熱負荷を伴う処理により長尺樹脂フィルム51に生じたフィルム皺54を均等、確実に取り除くことが可能な皺伸ばしロール52と皺伸ばし方法等を提供する。【解決手段】ロール外周面を被覆するゴム製被膜とこの面上の軸方向中央に位置する中心点を結んで形成される外周線52Pを基端側とし基端側から軸方向両端側へ向けてＶ字形状に伸びる複数の周期的溝体53とで構成される幅広げ機構を備える皺伸ばしロールであり、上記周期的溝体が外周線を中央に有する中央領域52aと該領域の軸方向両側に位置する両側領域52b、52cとに区画され、中央領域の左側領域52a1と右側領域52a2に設けられる周期的溝体が、左側領域から外周線を越えて右側領域、右側領域から外周線を越えて左側領域まで延長されて中央領域内にＶ字形状先端が形成されないようにしたことを特徴とする。【選択図】図６
2015021163.tif 000002
【特許請求の範囲】
【請求項１】
ロール本体の外周面を被覆するゴム製被膜と、ゴム製被膜面上の軸方向略中央に位置する中心点をそれぞれ結んで形成される外周線を基端側としかつこの基端側から軸方向両端側へ向けてＶ字形状となるように対称的に伸びる互いに平行若しくは略平行で上記Ｖ字形状先端が向かう方向とロール本体の回転方向が同一となるようにゴム製被膜の外周面に設けられた複数の周期的溝体とで構成される幅広げ機構を備え、上記ゴム製被膜の外周面に接触しながら真空チャンバー内をロール・ツー・ロール方式により搬送される長尺樹脂フィルムに対し上記幅広げ機構により長尺樹脂フィルムの幅方向へ向けて張力を付与する皺伸ばしロールにおいて、
ゴム製被膜の外周面に設けられた複数の周期的溝体が、上記外周線を中央に有する中央領域と該中央領域の上記軸方向両側に位置する両側領域とに区画され、中央領域は上記外周線を中央にして左側に位置する左側領域と右側に位置する右側領域とで構成されると共に、中央領域の左側領域と右側領域に形成される周期的溝体が、中央領域内において周期的溝体の各溝が互いに交差することなく、左側領域から上記外周線を越えて右側領域まで延長され、かつ、右側領域から上記外周線を越えて左側領域まで延長されて、中央領域内に上記外周線を基端側とするＶ字形状先端が形成されないようにしたことを特徴とする皺伸ばしロール。
【請求項２】
ロール本体の外周方向に亘り上記中央領域を均等に区画して複数の矩形状単位領域が形成され、かつ、一方の矩形状単位領域にはロール本体の回転方向後端左側角部と先端右側角部を結ぶ直線で区画された２つの三角形領域が形成され、上記矩形状単位領域に隣接する他方の矩形状単位領域にはロール本体の回転方向先端左側角部と後端右側角部を結ぶ直線で区画された２つの三角形領域が形成されると共に、各矩形状単位領域における２つの三角形領域内に中央領域の左側領域から右側領域まで延長される周期的溝体と右側領域から左側領域まで延長される周期的溝体がそれぞれ形成されていることを特徴とする請求項１に記載の皺伸ばしロール。
【請求項３】
ロール本体の外周方向に亘り上記中央領域を均等に区画して複数の矩形状単位領域が形成され、かつ、一方の矩形状単位領域には中央領域の左側領域から右側領域まで延長される周期的溝体が形成されると共に、上記矩形状単位領域に隣接する他方の矩形状単位領域には中央領域の右側領域から左側領域まで延長される周期的溝体が形成されていることを特徴とする請求項１に記載の皺伸ばしロール。
【請求項４】
上記中央領域の幅寸法が、周期的溝体における溝間のピッチ寸法以上、長尺樹脂フィルムにおける幅寸法の２０％以下に設定されていることを特徴とする請求項１〜３のいずれかに記載の皺伸ばしロール。
【請求項５】
ロール本体の外周面を被覆する上記ゴム製被膜が、フッ素ゴムにより構成されていることを特徴とする請求項１〜４のいずれかに記載の皺伸ばしロール。
【請求項６】
ロール本体の外周面を被覆するゴム製被膜と、ゴム製被膜面上の軸方向略中央に位置する中心点をそれぞれ結んで形成される外周線を基端側としかつこの基端側から軸方向両端側へ向けてＶ字形状となるように対称的に伸びる互いに平行若しくは略平行で上記Ｖ字形状先端が向かう方向とロール本体の回転方向が同一となるようにゴム製被膜の外周面に設けられた複数の周期的溝体とで構成される幅広げ機構を備えた皺伸ばしロールを用い、真空チャンバー内をロール・ツー・ロール方式により搬送される長尺樹脂フィルムに生じたフィルム皺を上記幅広げ機構により取り除く皺伸ばし方法において、
上記皺伸ばしロールにおけるゴム製被膜の外周面に設けられた複数の周期的溝体が、上記外周線を中央に有する中央領域と該中央領域の上記軸方向両側に位置する両側領域とに区画され、中央領域は上記外周線を中央にして左側に位置する左側領域と右側に位置する右側領域とで構成されると共に、中央領域の左側領域と右側領域に形成される周期的溝体が、中央領域内において周期的溝体の各溝が互いに交差することなく、左側領域から上記外周線を越えて右側領域まで延長され、かつ、右側領域から上記外周線を越えて左側領域まで延長されて中央領域内に上記外周線を基端側とするＶ字形状先端が形成されないようにした皺伸ばしロールを用いることを特徴とする皺伸ばし方法。
【請求項７】
ロール本体の外周方向に亘り上記中央領域を均等に区画して複数の矩形状単位領域が形成され、かつ、一方の矩形状単位領域にはロール本体の回転方向後端左側角部と先端右側角部を結ぶ直線で区画された２つの三角形領域が形成され、上記矩形状単位領域に隣接する他方の矩形状単位領域にはロール本体の回転方向先端左側角部と後端右側角部を結ぶ直線で区画された２つの三角形領域が形成されると共に、各矩形状単位領域における２つの三角形領域内に中央領域の左側領域から右側領域まで延長される周期的溝体と右側領域から左側領域まで延長される周期的溝体がそれぞれ形成されている皺伸ばしロールを用いることを特徴とする請求項６に記載の皺伸ばし方法。
【請求項８】
ロール本体の外周方向に亘り上記中央領域を均等に区画して複数の矩形状単位領域が形成され、かつ、一方の矩形状単位領域には中央領域の左側領域から右側領域まで延長される周期的溝体が形成されると共に、上記矩形状単位領域に隣接する他方の矩形状単位領域には中央領域の右側領域から左側領域まで延長される周期的溝体が形成されている皺伸ばしロールを用いることを特徴とする請求項６に記載の皺伸ばし方法。
【請求項９】
上記皺伸ばしロールにおける中央領域の幅寸法が、周期的溝体における溝間のピッチ寸法以上、長尺樹脂フィルムにおける幅寸法の２０％以下に設定されていることを特徴とする請求項６〜８のいずれかに記載の皺伸ばし方法。
【請求項１０】
皺伸ばしロール外周面に長尺樹脂フィルムが接している角度（抱き角）内に、上記皺伸ばしロールにおける一方の矩形状単位領域とこれに隣接する他方の矩形状単位領域を単位とする一組の矩形状単位領域が含まれるようにしたことを特徴とする請求項７または８に記載の皺伸ばし方法。
【請求項１１】
ロール本体の外周面を被覆する上記ゴム製被膜が、フッ素ゴムにより構成されていることを特徴とする請求項６〜１０のいずれかに記載の皺伸ばし方法。
【請求項１２】
真空チャンバー内をロール・ツー・ロール方式により搬送される長尺樹脂フィルムに対し、熱負荷が伴う表面処理を行なう表面処理手段を具備する表面処理装置において、
請求項１〜５のいずれかに記載された皺伸ばしロールを真空チャンバー内に有することを特徴とする表面処理装置。
【請求項１３】
請求項２または３に記載された皺伸ばしロール外周面に長尺樹脂フィルムが接している角度（抱き角）内に、上記皺伸ばしロールにおける一方の矩形状単位領域とこれに隣接する他方の矩形状単位領域を単位とする一組の矩形状単位領域が含まれるようにしたことを特徴とする請求項１２に記載の表面処理装置。
【請求項１４】
表面処理手段により処理された長尺樹脂フィルムの搬送路下流側に上記皺伸ばしロールが設置されていることを特徴とする請求項１２または１３に記載の表面処理装置。
【請求項１５】
熱負荷を伴う表面処理が、真空成膜法による処理であることを特徴とする請求項１２〜１４のいずれかに記載の表面処理装置。
【請求項１６】
請求項１５に記載の真空成膜法がマグネトロンスパッタリングであることを特徴とする真空成膜装置。
【請求項１７】
真空チャンバー内をロール・ツー・ロール方式により搬送される長尺樹脂フィルムに対し、熱負荷が伴う表面処理を行なう表面処理方法において、
表面処理によりフィルム皺が生じた長尺樹脂フィルムに対して請求項６〜１１のいずれかに記載された皺伸ばし方法を施すことを特徴とする表面処理方法。
【請求項１８】
熱負荷を伴う表面処理が真空成膜法による処理であることを特徴とする請求項１７に記載の表面処理方法。
【請求項１９】
請求項１８に記載の真空成膜法がマグネトロンスパッタリングであることを特徴とする真空成膜方法。
【発明の詳細な説明】
【技術分野】
【０００１】
本発明は、ロール・ツー・ロール方式により真空チャンバー内を搬送される長尺樹脂フィルムに生じたフィルム皺を取り除くための皺伸ばしロールと皺伸ばし方法に係り、特に、熱負荷を伴う乾燥処理、プラズマ処理やイオンビーム照射処理等の表面活性化処理、スパッタリング成膜処理等に起因して長尺樹脂フィルムに生じたフィルム皺を取り除くための皺伸ばしロールと皺伸ばし方法、および、上記皺伸ばしロールが組み込まれた表面処理装置と表面処理方法に関するものである。
【背景技術】
【０００２】
液晶パネル、ノートパソコン、デジタルカメラ、携帯電話等には、樹脂フィルム上に金属膜を成膜して得られる多種類のフレキシブル配線基板が用いられ、このフレキシブル配線基板には、長尺樹脂フィルムの片面若しくは両面に金属膜を成膜した金属膜付長尺樹脂フィルムが用いられている。そして、配線パターンの繊細化、高密度化に伴い、金属膜付長尺樹脂フィルムにおいてはフィルム自体が平面であることが重要になってきている。
【０００３】
この種の金属膜付長尺樹脂フィルムの製造方法として、接着剤により金属箔を長尺樹脂フィルムに貼り付けて製造する方法（３層基板の製造方法と称される）、金属箔に樹脂溶液をコーティングした後、乾燥させて製造する方法（キャスティング法と称される）、乾式めっき法（真空成膜法）若しくは乾式めっき法（真空成膜法）と湿式めっき法との組み合わせにより長尺樹脂フィルムに金属膜を成膜して製造する方法（メタライジング法と称される）等が従来から知られている。また、メタライジング法における上記乾式めっき法（真空成膜法）には、真空蒸着法、スパッタリング法、イオンプレーティング法、イオンビームスパッタリング法等がある。
【０００４】
そして、上記メタライジング法については、特許文献１に、ポリイミド絶縁層上にクロムをスパッタリングした後、銅をスパッタリングしてポリイミド絶縁層上に導体層を形成する方法が開示されている。また、特許文献２に、銅ニッケル合金をターゲットとするスパッタリングで形成した第一の金属薄膜と、銅をターゲットとするスパッタリングで形成した第二の金属薄膜とが、この順でポリイミドフィルム上に積層されたフレキシブル回路基板用材料（すなわち、銅張積層樹脂フィルム基板）が開示されている。尚、ポリイミドフィルムのような長尺樹脂フィルムに真空成膜を行って金属膜付長尺樹脂フィルムを製造する場合、以下に述べるスパッタリングウェブコーターを用いることが一般的である。
【０００５】
ところで、スパッタリング法は、一般に、成膜された金属薄膜等の密着力に優れる利点を有する反面、真空蒸着法に比べて長尺樹脂フィルムに与える熱負荷が大きいといわれている。そして、成膜の際に長尺樹脂フィルムに大きな熱負荷がかかると、長尺樹脂フィルムにフィルム皺が発生し易くなることも知られている。
【０００６】
そこで、フィルム皺の発生を防ぐため、以下に述べるスパッタリングウェブコーターにおいては、ロール・ツー・ロール方式により搬送される長尺樹脂フィルムについて、冷却機能を有する冷却キャンロールに密着させながら巻き付けることで、成膜中の長尺樹脂フィルムを裏面側から冷却する方法が採用されている。
【０００７】
しかし、上記スパッタリングウェブコーターを用いて金属膜付長尺樹脂フィルムを製造する場合、熱負荷を伴う処理に関してはスパッタリング等の成膜処理以外に、例えば、金属膜が成膜される前の長尺樹脂フィルム中に含まれる水分等を除去するヒーター乾燥処理、長尺樹脂フィルムと金属膜との密着力を向上させるために成膜処理前に行うプラズマ処理やイオンビーム照射処理等の表面活性化処理が存在し、上述した長尺樹脂フィルムを冷却キャンロールに巻き付けて冷却する方法だけでは、長尺樹脂フィルムのフィルム皺を十分に取り除くことは困難であった。
【０００８】
以下、スパッタリングウェブコーターを用いて金属膜付長尺樹脂フィルムを製造する場合における熱負荷を伴う処理について、図面を用いて具体的に説明する。
【０００９】
図１に示されたスパッタリングウェブコーターは、巻き出し室１１０、イオンビーム室１３４、成膜室１１１、および、巻き取り室１１２とで構成されている。
【００１０】
まず、金属膜が成膜される長尺樹脂フィルム１１３は、巻き出し室１１０の巻き出しロール１１４から巻き出され、張力センサーロール１１５を通過し、乾燥用ヒーター１１７、１１８の入ったヒーターボックス１１６を通過してフリーロール１１９に至る。
【００１１】
次に、フリーロール１１９を通過した長尺樹脂フィルム１１３はイオンビーム室１３４に搬入され、フリーロール１３５を通過した後、長尺樹脂フィルム１１３の裏面側を冷却ロール１３６で冷却しながらイオンビーム発生装置１３８からイオンビームが照射されてフリーロール１３７に至る。成膜する金属膜と長尺樹脂フィルム１１３との密着力を向上させるためには、上述したイオンビームを長尺樹脂フィルム１１３に照射して表面活性化処理を施すことが効果的である。但し、冷却することなくイオンビームを長尺樹脂フィルム１１３に照射した場合、熱負荷によりフィルム皺が発生する原因となるため、長尺樹脂フィルム１１３の裏面側を上記冷却ロール１３６で冷却しながらイオンビームの照射が行なわれている。
【００１２】
次に、フリーロール１３７を通過した長尺樹脂フィルム１１３は成膜室１１１に搬入され、フリーロール１２０、張力センサーロール１２１を通過し、かつ、前フィードロール１２２、冷却キャンロール１２３、後フィードロール１２４を経由し、張力センサーロール１２５、フリーロール１２６を通過して巻き取り室１１２へ搬出される。尚、前フィードロール１２２を介し冷却キャンロール１２３の外周面に巻き付けられた長尺樹脂フィルム１１３は、上記冷却キャンロール１２３により裏面側から冷却されながら、長尺樹脂フィルム１１３の表面にマグネトロンスパッタリングカソード１３０、１３１、１３２、１３３により金属膜が成膜される。
【００１３】
次に、巻き取り室１１２に搬入された長尺樹脂フィルム１１３は、フリーロール１２７、張力センサーロール１２８を経由し、巻き取りロール１２９に巻き取られる。
【００１４】
尚、上記スパッタリングウェブコーターにおいては、各張力センサーロール１１５、１２１、１２５、１２８の張力値により、巻き出しロール１１４、前フィードロール１２２、冷却キャンロール１２３、後フィードロール１２４等を回動させるモーターの回転数、モータートルク等が制御されて、長尺樹脂フィルム１１３に対する所定の張力範囲を維持して搬送するようになっている。また、図１においては、長尺樹脂フィルム１１３の搬送方向を変えるためのフリーロールの一部と真空排気設備の図示を省略している。
【００１５】
ところで、長尺樹脂フィルム１１３中に含まれる水分等を除去する巻き出し室１１０でのヒーター乾燥処理、成膜する金属膜と長尺樹脂フィルム１１３との密着力を向上させるために成膜前に行うイオンビーム室１３４でのイオンビーム照射処理、および、長尺樹脂フィルム１１３に金属膜を成膜する成膜室１１１でのスパッタリング処理は、長尺樹脂フィルム１１３に大きな熱負荷を与えるため、上述したフィルム皺を発生させ易い。
【００１６】
図１に示すスパッタリングウェブコーターを用いて具体的に説明すると、熱負荷を伴う各処理が行なわれる工程の下流側、すなわち、巻き出し室１１０内における乾燥工程出口のフリーロール１１９付近、イオンビーム室１３４内におけるイオンビーム照射工程出口のフリーロール１３７付近、および、成膜室１１１内におけるスパッタリング成膜工程出口の後フィードロール１２４付近でフィルム皺が発生し易い。熱負荷を伴う各処理が行なわれることにより長尺樹脂フィルムは熱膨張しようとするが、真空チャンバー内においては各ロールと長尺樹脂フィルム間に空気が介在しないことから、長尺樹脂フィルムはロールに密着し拘束されている。このため、伸びることができずフィルム皺が発生する。例えば、ポリイミドフィルム（長尺樹脂フィルム）の代表的な線熱膨張係数は１２ｐｐｍ／Ｋであり、１０００ｍｍ幅当たり１０℃の上昇で０．１２ｍｍ伸びる計算となる。
【００１７】
このような技術的背景の下、熱負荷を伴う処理により生じたフィルム皺を低減させるため、搬送ロールに工夫を施した方法が非特許文献１に多数紹介されている。例えば、ロールの中央部を細く設定したConcave Spreader Roller、ロールが弓なりに曲がるようにしたBowed Roller、回転中にロールの接触面が広がるExpander Spreader Roller、フィルム両端を引っ張るNipped Roller、および、ゴム製ロールに深さ方向斜めに向かう斜め溝を形成したCompliant Cover Spreader等が紹介されている。
【００１８】
更に、フィルム皺を低減させるため、冷却キャンロールに工夫を施した方法が特許文献３に紹介されている。すなわち、この冷却キャンロールは、キャンロール表面における軸方向の略中央に位置する中心点を結んで形成される外周線を基端側としかつこの基端側から軸方向両端側へ向けてＶ字形状となるように対称的に伸びる互いに平行若しくは略平行な複数の周期的な溝構造であって、この溝のＶ字形状先端が向かう方向とキャンロールの回転方向が同一に設定されているものである。このような周期的溝構造をキャンロールに設けた場合、自動車タイヤのトレッドパターンが雨天走行時に雨水を中心から両端に排出するように、キャンロール表面に接触する長尺樹脂フィルムに対して、ロール中央から軸方向両端側へ向け長尺樹脂フィルムを拡げるための張力を付与することができる。
【００１９】
そこで、特許文献３に紹介された冷却キャンロールの構造を応用した皺伸ばしロールが開発されている。
【００２０】
すなわち、この皺伸ばしロール１２は、図８に示すように、ロール本体の外周面を被覆するゴム製被膜と、ゴム製被膜面上の軸方向略中央に位置する中心点をそれぞれ結んで形成される外周線１２Ｐを基端側としかつこの基端側から軸方向両端側へ向けてＶ字形状となるように対称的に伸びる互いに平行若しくは略平行で上記Ｖ字形状先端が向かう方向とロール本体の回転方向が同一となるようにゴム製被膜の外周面に設けられた複数の周期的溝体１３とで構成される幅広げ機構を具備することを特徴とし、上記ゴム製被膜の外周面に接触しながら真空チャンバー内をロール・ツー・ロール方式により搬送される長尺樹脂フィルムに対して、上記幅広げ機構により長尺樹脂フィルムの幅方向へ向けて張力を付与して長尺樹脂フィルムに生じたフィルム皺を取り除くものである。
【先行技術文献】
【特許文献】
【００２１】
【特許文献１】特開平２−９８９９４号公報
【特許文献２】特許第３４４７０７０号公報
【特許文献３】特開２０１１−９４２２１号公報（段落００３２、図３参照）
【非特許文献】
【００２２】
【非特許文献１】”The Mechanics of Web Handling”, David R. Roisum, Ph.D, TAPPI PRESS, (1998) p.141-156
【発明の概要】
【発明が解決しようとする課題】
【００２３】
ところで、図２（Ａ）〜（Ｂ）に示すように長尺樹脂フィルム１１に発生したフィルム皺１４の形成位置と、上記皺伸ばしロール１２におけるゴム製被膜の外周線１２Ｐを基端側とした周期的溝体１３のＶ字形状先端位置とが一致していない場合には、自動車タイヤのトレッドパターンが雨天走行時に雨水を中心から両端に向け均一に排出するように長尺樹脂フィルム１１の幅方向へ向けて張力を略均等に付与することになるため、図２（Ｂ）に示すように皺伸ばしロール１２を通過した後の長尺樹脂フィルム１１から上記フィルム皺１４は均等に取り除かれている。
【００２４】
しかしながら、図３（Ａ）〜（Ｂ）に示すように長尺樹脂フィルム２１の幅方向略中央部に形成されたフィルム皺２４の位置と、皺伸ばしロール２２における上記外周線２２Ｐの位置（すなわち周期的溝体２３のＶ字形状先端位置）とが偶然にも一致してしまった場合、上記皺伸ばしロール２２の外周線２２Ｐ上に周期的溝体２３が存在しないことから、長尺樹脂フィルム２１の幅方向略中央部に形成されたフィルム皺に対して上記周期的溝体２３の幅広げ機構を作用させることができないため、図３（Ｂ）に示すように長尺樹脂フィルム２１の幅方向略中央部に生じたフィルム皺が除かれずに残ってしまうことがあった。特に、真空チャンバー内においては、上述したようにロールと長尺樹脂フィルム間に空気が介在しないことから長尺樹脂フィルムは皺伸ばしロールに密着し拘束された状態にあるため、長尺樹脂フィルムの幅方向略中央部に発生したフィルム皺を皺伸ばしロール２２によりフィルム両端側へ向けて引っ張っても皺は伸び難いと考えられる。
【００２５】
また、図４（Ａ）〜（Ｂ）に示すようにゴム製被膜面上の軸方向略中央に位置する中心点をそれぞれ結んで形成される外周線が、図２（Ｂ）に示した線状ではなく若干幅を有している皺伸ばしロールの変形例（変形例においては外周線を「外周線部」と名称す）も開発されている。すなわち、変形例に係る皺伸ばしロールは、ゴム製被膜面上の軸方向略中央に位置する中心点をそれぞれ結んで形成された若干幅を有する外周線部３２Ｐを基端側としかつこの基端側から軸方向両端側へ向けてＶ字形状となるように対称的に伸びる互いに平行若しくは略平行で上記Ｖ字形状先端が向かう方向とロール本体の回転方向が同一となるようにゴム製被膜の外周面に設けられた複数の周期的溝体３３とで構成される幅広げ機構を具備するものである。
【００２６】
そして、変形例に係る皺伸ばしロールにおいても、図４（Ａ）〜（Ｂ）に示すように長尺樹脂フィルム３１に発生したフィルム皺３４の形成位置と、皺伸ばしロール３２における若干幅を有する上記外周線部３２Ｐの位置とが一致していない場合には、フィルム皺３４が生じている長尺樹脂フィルム３１の幅方向へ向けて張力を略均等に付与することになるため、図４（Ｂ）に示すように皺伸ばしロール３２を通過した後の長尺樹脂フィルム３１から上記フィルム皺３４は均等に取り除かれている。
【００２７】
しかし、図５（Ａ）〜（Ｂ）に示すように長尺樹脂フィルム４１の幅方向略中央部に形成されたフィルム皺４４の位置と、皺伸ばしロール４２における若干幅を有する上記外周線部４２Ｐの位置とが偶然にも一致してしまった場合、上記皺伸ばしロール４２の外周線部４２Ｐに周期的溝体４３が存在しないことから、長尺樹脂フィルム４１の幅方向略中央部に形成されたフィルム皺に対し周期的溝体４３の幅広げ機構を作用させることはできないため、図５（Ｂ）に示すように長尺樹脂フィルム４１の幅方向略中央部に生じたフィルム皺が除かれずに残ってしまうことがあった。
【００２８】
本発明はこのような問題点に着目してなされたもので、その課題とするところは、長尺樹脂フィルムの幅方向略中央部に形成されたフィルム皺の位置と、皺伸ばしロールにおける外周線の位置若しくは若干幅を有する外周線部の位置が偶然に一致した場合においても、フィルム皺を均等かつ確実に取り除くことが可能な皺伸ばしロールと皺伸ばし方法を提供し、合わせて上記皺伸ばしロールが組み込まれた表面処理装置と表面処理方法を提供することにある。
【課題を解決するための手段】
【００２９】
そこで、上記課題を解決するため、ゴム製被膜における従来の外周線若しくは若干幅を有する外周線部の形状について、本発明者等が後述する構造に変更して実験を行なったところ、長尺樹脂フィルムの幅方向略中央部に形成されたフィルム皺の位置と、皺伸ばしロールにおける外周線の位置若しくは若干幅を有する外周線部の位置とが偶然一致した場合でも、上記フィルム皺を確実に取り除くことができることを見出すに至った。
【００３０】
すなわち、請求項１に係る発明は、
ロール本体の外周面を被覆するゴム製被膜と、ゴム製被膜面上の軸方向略中央に位置する中心点をそれぞれ結んで形成される外周線を基端側としかつこの基端側から軸方向両端側へ向けてＶ字形状となるように対称的に伸びる互いに平行若しくは略平行で上記Ｖ字形状先端が向かう方向とロール本体の回転方向が同一となるようにゴム製被膜の外周面に設けられた複数の周期的溝体とで構成される幅広げ機構を備え、上記ゴム製被膜の外周面に接触しながら真空チャンバー内をロール・ツー・ロール方式により搬送される長尺樹脂フィルムに対し上記幅広げ機構により長尺樹脂フィルムの幅方向へ向けて張力を付与する皺伸ばしロールにおいて、
ゴム製被膜の外周面に設けられた複数の周期的溝体が、上記外周線を中央に有する中央領域と該中央領域の上記軸方向両側に位置する両側領域とに区画され、中央領域は上記外周線を中央にして左側に位置する左側領域と右側に位置する右側領域とで構成されると共に、中央領域の左側領域と右側領域に形成される周期的溝体が、中央領域内において周期的溝体の各溝が互いに交差することなく、左側領域から上記外周線を越えて右側領域まで延長され、かつ、右側領域から上記外周線を越えて左側領域まで延長されて、中央領域内に上記外周線を基端側とするＶ字形状先端が形成されないようにしたことを特徴とする。
【００３１】
また、請求項２に係る発明は、
請求項１に記載の皺伸ばしロールにおいて、
ロール本体の外周方向に亘り上記中央領域を均等に区画して複数の矩形状単位領域が形成され、かつ、一方の矩形状単位領域にはロール本体の回転方向後端左側角部と先端右側角部を結ぶ直線で区画された２つの三角形領域が形成され、上記矩形状単位領域に隣接する他方の矩形状単位領域にはロール本体の回転方向先端左側角部と後端右側角部を結ぶ直線で区画された２つの三角形領域が形成されると共に、各矩形状単位領域における２つの三角形領域内に中央領域の左側領域から右側領域まで延長される周期的溝体と右側領域から左側領域まで延長される周期的溝体がそれぞれ形成されていることを特徴とし、
請求項３に係る発明は、
請求項１に記載の皺伸ばしロールにおいて、
ロール本体の外周方向に亘り上記中央領域を均等に区画して複数の矩形状単位領域が形成され、かつ、一方の矩形状単位領域には中央領域の左側領域から右側領域まで延長される周期的溝体が形成されると共に、上記矩形状単位領域に隣接する他方の矩形状単位領域には中央領域の右側領域から左側領域まで延長される周期的溝体が形成されていることを特徴とし、
請求項４に係る発明は、
請求項１〜３のいずれかに記載の皺伸ばしロールにおいて、
上記中央領域の幅寸法が、周期的溝体における溝間のピッチ寸法以上、長尺樹脂フィルムにおける幅寸法の２０％以下に設定されていることを特徴とし、
請求項５に係る発明は、
請求項１〜４のいずれかに記載の皺伸ばしロールにおいて、
ロール本体の外周面を被覆する上記ゴム製被膜が、フッ素ゴムにより構成されていることを特徴とするものである。
【００３２】
次に、請求項６に係る発明は、
ロール本体の外周面を被覆するゴム製被膜と、ゴム製被膜面上の軸方向略中央に位置する中心点をそれぞれ結んで形成される外周線を基端側としかつこの基端側から軸方向両端側へ向けてＶ字形状となるように対称的に伸びる互いに平行若しくは略平行で上記Ｖ字形状先端が向かう方向とロール本体の回転方向が同一となるようにゴム製被膜の外周面に設けられた複数の周期的溝体とで構成される幅広げ機構を備えた皺伸ばしロールを用い、真空チャンバー内をロール・ツー・ロール方式により搬送される長尺樹脂フィルムに生じたフィルム皺を上記幅広げ機構により取り除く皺伸ばし方法において、
上記皺伸ばしロールにおけるゴム製被膜の外周面に設けられた複数の周期的溝体が、上記外周線を中央に有する中央領域と該中央領域の上記軸方向両側に位置する両側領域とに区画され、中央領域は上記外周線を中央にして左側に位置する左側領域と右側に位置する右側領域とで構成されると共に、中央領域の左側領域と右側領域に形成される周期的溝体が、中央領域内において周期的溝体の各溝が互いに交差することなく、左側領域から上記外周線を越えて右側領域まで延長され、かつ、右側領域から上記外周線を越えて左側領域まで延長されて中央領域内に上記外周線を基端側とするＶ字形状先端が形成されないようにした皺伸ばしロールを用いることを特徴とする。
【００３３】
また、請求項７に係る発明は、
請求項６に記載の皺伸ばし方法において、
ロール本体の外周方向に亘り上記中央領域を均等に区画して複数の矩形状単位領域が形成され、かつ、一方の矩形状単位領域にはロール本体の回転方向後端左側角部と先端右側角部を結ぶ直線で区画された２つの三角形領域が形成され、上記矩形状単位領域に隣接する他方の矩形状単位領域にはロール本体の回転方向先端左側角部と後端右側角部を結ぶ直線で区画された２つの三角形領域が形成されると共に、各矩形状単位領域における２つの三角形領域内に中央領域の左側領域から右側領域まで延長される周期的溝体と右側領域から左側領域まで延長される周期的溝体がそれぞれ形成されている皺伸ばしロールを用いることを特徴とし、
請求項８に係る発明は、
請求項６に記載の皺伸ばし方法において、
ロール本体の外周方向に亘り上記中央領域を均等に区画して複数の矩形状単位領域が形成され、かつ、一方の矩形状単位領域には中央領域の左側領域から右側領域まで延長される周期的溝体が形成されると共に、上記矩形状単位領域に隣接する他方の矩形状単位領域には中央領域の右側領域から左側領域まで延長される周期的溝体が形成されている皺伸ばしロールを用いることを特徴とし、
請求項９に係る発明は、
請求項６〜８のいずれかに記載の皺伸ばし方法において、
上記皺伸ばしロールにおける中央領域の幅寸法が、周期的溝体における溝間のピッチ寸法以上、長尺樹脂フィルムにおける幅寸法の２０％以下に設定されていることを特徴とし、
請求項１０に係る発明は、
請求項７または８に記載の皺伸ばし方法において、
皺伸ばしロール外周面に長尺樹脂フィルムが接している角度（抱き角）内に、上記皺伸ばしロールにおける一方の矩形状単位領域とこれに隣接する他方の矩形状単位領域を単位とする一組の矩形状単位領域が含まれるようにしたことを特徴とし、
請求項１１に係る発明は、
請求項６〜１０のいずれかに記載の皺伸ばし方法において、
ロール本体の外周面を被覆する上記ゴム製被膜が、フッ素ゴムにより構成されていることを特徴とするものである。
【００３４】
更に、請求項１２に係る発明は、
真空チャンバー内をロール・ツー・ロール方式により搬送される長尺樹脂フィルムに対し、熱負荷が伴う表面処理を行なう表面処理手段を具備する表面処理装置において、
請求項１〜５のいずれかに記載された皺伸ばしロールを真空チャンバー内に有することを特徴とし、
請求項１３に係る発明は、
請求項１２に記載の表面処理装置において、
請求項２または３に記載された皺伸ばしロール外周面に長尺樹脂フィルムが接している角度（抱き角）内に、上記皺伸ばしロールにおける一方の矩形状単位領域とこれに隣接する他方の矩形状単位領域を単位とする一組の矩形状単位領域が含まれるようにしたことを特徴とし、
請求項１４に係る発明は、
請求項１２または１３に記載の表面処理装置において、
表面処理手段により処理された長尺樹脂フィルムの搬送路下流側に上記皺伸ばしロールが設置されていることを特徴とし、
請求項１５に係る発明は、
請求項１２〜１４のいずれかに記載の表面処理装置において、
熱負荷を伴う表面処理が、真空成膜法による処理であることを特徴とし、
請求項１６に係る発明は、
真空成膜装置において、
請求項１５に記載の真空成膜法がマグネトロンスパッタリングであることを特徴とする。
【００３５】
次に、請求項１７に係る発明は、
真空チャンバー内をロール・ツー・ロール方式により搬送される長尺樹脂フィルムに対し、熱負荷が伴う表面処理を行なう表面処理方法において、
表面処理によりフィルム皺が生じた長尺樹脂フィルムに対して請求項６〜１１のいずれかに記載された皺伸ばし方法を施すことを特徴とし、
請求項１８に係る発明は、
請求項１７に記載の表面処理方法において、
熱負荷を伴う表面処理が、真空成膜法による処理であることを特徴とし、
また、請求項１９に係る発明は、
真空成膜方法において、
請求項１８に記載の真空成膜法がマグネトロンスパッタリングであることを特徴とするものである。
【発明の効果】
【００３６】
本発明に係る皺伸ばしロールとこのロールを用いた皺伸ばし方法によれば、
ゴム製被膜の外周面に設けられた複数の周期的溝体が、外周線を中央に有する中央領域と該中央領域の上記軸方向両側に位置する両側領域とに区画され、中央領域は上記外周線を中央にして左側に位置する左側領域と右側に位置する右側領域とで構成されると共に、中央領域の左側領域と右側領域に形成される周期的溝体が、中央領域内において周期的溝体の各溝が互いに交差することなく、左側領域から上記外周線を越えて右側領域まで延長され、かつ、右側領域から上記外周線を越えて左側領域まで延長されて中央領域内に上記外周線を基端側とするＶ字形状先端が形成されないようになっている。
【００３７】
そして、長尺樹脂フィルムの幅方向略中央部に形成されたフィルム皺の位置と、皺伸ばしロールにおけるゴム製被膜外周面に設けられた周期的溝体の上記中央領域の位置とが偶然に一致するような場合においても、上記中央領域の左側領域と右側領域に形成される周期的溝体が、中央領域内において周期的溝体の各溝が互いに交差することなく左側領域から上記外周線を越えて右側領域まで延長され、かつ、右側領域から上記外周線を越えて左側領域まで延長されて、中央領域内に上記外周線を基端側とするＶ字形状先端が形成されないようになっていることから、長尺樹脂フィルムの幅方向略中央部に形成されたフィルム皺に対して、中央領域の左側領域から外周線を越えて右側領域まで延長された周期的溝体並びに中央領域の右側領域から外周線を越えて左側領域まで延長された周期的溝体のそれぞれが作用するため、長尺樹脂フィルムに形成されたフィルム皺を均等かつ確実に取り除くことが可能となる。
【００３８】
また、本発明に係る表面処理装置によれば、
真空チャンバー内に上記皺伸ばしロールを有しているため、熱負荷を伴う処理に起因して長尺樹脂フィルムに生じたフィルム皺を均等かつ確実に取り除くことが可能となり、
更に、本発明に係る表面処理方法によれば、
熱負荷を伴う処理に起因してフィルム皺が生じた長尺樹脂フィルムに対し、上記皺伸ばし方法を施しているため、長尺樹脂フィルムに形成されたフィルム皺を均等かつ確実に取り除くことが可能となる。
【図面の簡単な説明】
【００３９】
【図１】スパッタリングウェブコーターの概略構成説明図。
【図２】図２（Ａ）はスパッタリングウェブコーターに組み込まれた従来例に係る皺伸ばしロールの側面図、図２（Ｂ）は従来例に係る皺伸ばしロールの作用説明図。
【図３】図３（Ａ）はスパッタリングウェブコーターに組み込まれた従来例に係る皺伸ばしロールの側面図、図３（Ｂ）は従来例に係る皺伸ばしロールを適用した場合に生ずる弊害原因を示す説明図。
【図４】図４（Ａ）はスパッタリングウェブコーターに組み込まれた従来の変形例に係る皺伸ばしロールの側面図、図４（Ｂ）は従来の変形例に係る皺伸ばしロールの作用説明図。
【図５】図５（Ａ）はスパッタリングウェブコーターに組み込まれた従来の変形例に係る皺伸ばしロールの側面図、図５（Ｂ）は従来の変形例に係る皺伸ばしロールを適用した場合に生ずる弊害原因を示す説明図。
【図６】図６（Ａ）はスパッタリングウェブコーターに組み込まれた本発明に係る皺伸ばしロールの側面図、図６（Ｂ）は本発明に係る皺伸ばしロールの作用説明図、および、図６（Ｃ）は図６（Ｂ）の部分拡大図。
【図７】図７（Ａ）はスパッタリングウェブコーターに組み込まれた本発明の変形例に係る皺伸ばしロールの側面図、図７（Ｂ）は本発明の変形例に係る皺伸ばしロールの作用説明図、および、図７（Ｃ）は図７（Ｂ）の部分拡大図。
【図８】特許文献３に紹介された冷却キャンロールの構造を応用した従来例に係る皺伸ばしロールの概略構成を示す斜視図。
【発明を実施するための形態】
【００４０】
以下、本発明の実施の形態について詳細に説明する。
【００４１】
（１）皺伸ばしロール
まず、本発明に係る皺伸ばしロールは、
ロール本体の外周面を被覆するゴム製被膜と、
ゴム製被膜面上の軸方向略中央に位置する中心点をそれぞれ結んで形成される外周線を基端側としかつこの基端側から軸方向両端側へ向けてＶ字形状となるように対称的に伸びる互いに平行若しくは略平行で上記Ｖ字形状先端が向かう方向とロール本体の回転方向が同一となるようにゴム製被膜の外周面に設けられた複数の周期的溝体とで構成される幅広げ機構を備え、
ゴム製被膜の外周面に設けられた複数の周期的溝体が、上記外周線を中央に有する中央領域と該中央領域の上記軸方向両側に位置する両側領域とに区画され、
中央領域は上記外周線を中央にして左側に位置する左側領域と右側に位置する右側領域とで構成されると共に、
中央領域の左側領域と右側領域に形成される周期的溝体が、中央領域内において周期的溝体の各溝が互いに交差することなく、左側領域から上記外周線を越えて右側領域まで延長され、かつ、右側領域から上記外周線を越えて左側領域まで延長されて、
中央領域内に上記外周線を基端側とするＶ字形状先端が形成されないようにしたことを特徴とするものである。
【００４２】
そして、本発明に係る皺伸ばしロールによれば、
上記ゴム製被膜外周面に設けられた周期的溝体の中央領域の位置と、長尺樹脂フィルムの幅方向略中央部に形成されたフィルム皺の位置とが偶然に一致するような場合においても、長尺樹脂フィルムの幅方向略中央部に形成されたフィルム皺に対し、上記中央領域の左側領域から外周線を越えて右側領域まで延長された周期的溝体並びに中央領域の右側領域から外周線を越えて左側領域まで延長された周期的溝体のそれぞれが作用するため、長尺樹脂フィルムに形成されたフィルム皺を均等かつ確実に取り除くことができる。
【００４３】
このため、本発明に係る皺伸ばしロールをスパッタリングウェブコーターに組み込むことによりフィルム皺のない金属膜付長尺樹脂フィルムを製造することが可能となる。
【００４４】
以下、本発明の第一実施の形態に係る皺伸ばしロールと、第二実施の形態に係る皺伸ばしロールついて図面を用いて具体的に説明する。
【００４５】
（１−１）第一実施の形態に係る皺伸ばしロール
図６（Ａ）〜（Ｃ）に示すように、ロール本体外周面を被覆するゴム製被膜とこの外周面に設けられた複数の周期的溝体５３とで構成された幅広げ機構を備える第一実施の形態に係る皺伸ばしロール５２は、上記複数の周期的溝体５３が、外周線５２Ｐを中央に有する中央領域５２ａと該中央領域５２ａの軸方向両側に位置する両側領域５２ｂ、５２ｃとに区画され、かつ、上記中央領域５２ａは、外周線５２Ｐを中央にしてその左側に位置する左側領域５２ａ１と右側に位置する右側領域５２ａ２とで構成されている。
【００４６】
また、中央領域５２ａの左側領域５２ａ１と右側領域５２ａ２に形成される周期的溝体５３が、図６（Ｃ）に示すように、中央領域５２ａ内において周期的溝体５３の各溝が互いに交差することなく、左側領域５２ａ１から上記外周線５２Ｐを越えて右側領域５２ａ２まで延長され、かつ、右側領域５２ａ２から上記外周線５２Ｐを越えて左側領域５２ａ１まで延長されて中央領域５２ａ内に外周線５２Ｐを基端側とするＶ字形状先端が形成されないようになっている。
【００４７】
尚、中央領域５２ａの軸方向両側に位置する上記両側領域５２ｂ、５２ｃに形成される周期的溝体５３は、上記外周線５２Ｐを基端側としかつ基端側から軸方向両端側へ向けてＶ字形状となるように対称的に伸びる互いに平行若しくは略平行でＶ字形状先端が向かう方向とロール本体の回転方向が同一となるパターン（但し、このパターンは両側領域５２ｂ、５２ｃ内に限られ、中央領域５２ａ内の周期的溝体５３は上述したようにＶ字形状先端が形成されないパターンになっている）に形成されている。
【００４８】
更に、第一実施の形態に係る皺伸ばしロールにおいては、図６（Ｃ）に示すようにロール本体の外周方向に亘り中央領域５２ａを均等に区画して複数の矩形状単位領域５２１、５２２が形成され、かつ、一方の矩形状単位領域５２１にはロール本体の回転方向後端左側角部と先端右側角部を結ぶ直線で区画された２つの三角形領域が形成され、上記矩形状単位領域に隣接する他方の矩形状単位領域５２２にはロール本体の回転方向先端左側角部と後端右側角部を結ぶ直線で区画された２つの三角形領域が形成されると共に、各矩形状単位領域５２１、５２２における２つの三角形領域内に中央領域５２ａの左側領域５２ａ１から右側領域５２ａ２まで延長される周期的溝体５３と右側領域５２ａ２から左側領域５２ａ１まで延長される周期的溝体５３がそれぞれ形成されている。
【００４９】
そして、この第一実施の形態に係る皺伸ばしロールを適用することにより、例えば、ゴム製被膜外周面に設けられた周期的溝体５３の中央領域５２ａの位置と、長尺樹脂フィルム５１の幅方向略中央部に形成されたフィルム皺５４の位置とが偶然に一致した場合においても、長尺樹脂フィルム５１の幅方向略中央部に形成されたフィルム皺５４に対し、上記中央領域５２ａの左側領域５２ａ１から外周線５２Ｐを越えて右側領域５２ａ２まで延長された周期的溝体５３並びに中央領域５２ａの右側領域５２ａ２から外周線５２Ｐを越えて左側領域５２ａ１まで延長された周期的溝体５３のそれぞれが作用するため、長尺樹脂フィルム５１に形成されたフィルム皺５４を均等かつ確実に取り除くことができる。
【００５０】
ここで、第一実施の形態に係る皺伸ばしロール５２における図６（Ｃ）に示す中央領域５２ａの幅寸法については、周期的溝体５３における溝間のピッチ寸法以上、長尺樹脂フィルム５１における幅寸法の２０％以下に設定するとよい。中央領域５２ａの幅寸法については、周期的溝体５３における溝間のピッチ寸法と同一にすることが望ましいが、周期的溝体５３における溝間ピッチが非常に微細なときには中央領域５２ａの加工が困難になるため、長尺樹脂フィルム５１における幅寸法の２０％以下であれば十分である。但し、長尺樹脂フィルム５１における幅寸法の２０％を越えた場合、中央領域５２ａ内の周期的溝体５３により長尺樹脂フィルム５１が左右に引っ張られてフィルム皺を発生させる原因となることがある。従って、上記中央領域５２ａの幅寸法については、周期的溝体５３における溝間のピッチ寸法以上、長尺樹脂フィルム５１における幅寸法の２０％以下に設定するとよい。
【００５１】
また、上記中央領域５２ａを均等に区画してロール本体の外周方向に亘り複数の矩形状単位領域５２１、５２２が形成された第一実施の形態に係る皺伸ばしロール５２においては、皺伸ばしロール５２外周面に長尺樹脂フィルム５１が接している角度（抱き角）内に、上記一方の矩形状単位領域５２１とこれに隣接する他方の矩形状単位領域５２２を単位とする一組の矩形状単位領域が含まれるようにするとよい。一組の矩形状単位領域が含まれずに一組未満の場合、図６（Ｃ）に示すように長尺樹脂フィルム５１の幅方向略中央部に形成されたフィルム皺５４に対して矩形状単位領域５２１若しくは矩形状単位領域５２２の周期的溝体５３が作用しなくなって長尺樹脂フィルム５１を左右均等に引き伸ばすことができなくなり、長尺樹脂フィルム５１が蛇行してしまうことがあるからである。
【００５２】
尚、皺伸ばしロール５２におけるゴム製被膜を構成する材料としては成膜処理工程の際に長尺樹脂フィルムに影響を与えることがないフッ素ゴムが好ましく、市販されているデュポン社製の「バイトン」（登録商標）が例示される。
【００５３】
（１−２）第二実施の形態に係る皺伸ばしロール
図７（Ａ）〜（Ｃ）に示すように、ロール本体外周面を被覆するゴム製被膜とこの外周面に設けられた複数の周期的溝体６３とで構成された幅広げ機構を備える第二実施の形態に係る皺伸ばしロール６２は、上記複数の周期的溝体６３が、外周線６２Ｐを中央に有する中央領域６２ａと該中央領域６２ａの軸方向両側に位置する両側領域６２ｂ、６２ｃとに区画され、かつ、上記中央領域６２ａは、外周線６２Ｐを中央にしてその左側に位置する左側領域６２ａ１と右側に位置する右側領域６２ａ２とで構成されている。
【００５４】
また、中央領域６２ａの左側領域６２ａ１と右側領域６２ａ２に形成される周期的溝体６３が、図７（Ｃ）に示すように、中央領域６２ａ内において周期的溝体６３の各溝が互いに交差することなく、右側領域６２ａ２から上記外周線６２Ｐを越えて左側領域６２ａ１まで延長され、かつ、左側領域６２ａ１から上記外周線６２Ｐを越えて右側領域６２ａ２まで延長されて中央領域６２ａ内に外周線６２Ｐを基端側とするＶ字形状先端が形成されないようになっている。
【００５５】
尚、中央領域６２ａの軸方向両側に位置する上記両側領域６２ｂ、６２ｃに形成される周期的溝体６３は、上記外周線６２Ｐを基端側としかつ基端側から軸方向両端側へ向けてＶ字形状となるように対称的に伸びる互いに平行若しくは略平行でＶ字形状先端が向かう方向とロール本体の回転方向が同一となるパターン（但し、このパターンは両側領域６２ｂ、６２ｃ内に限られ、中央領域６２ａ内の周期的溝体６３は上述したようにＶ字形状先端が形成されないパターンになっている）に形成されている。
【００５６】
更に、第二実施の形態に係る皺伸ばしロールにおいては、図７（Ｃ）に示すようにロール本体の外周方向に亘り中央領域６２ａを均等に区画して複数の矩形状単位領域６２１、６２２が形成され、かつ、一方の矩形状単位領域６２１には中央領域６２ａの右側領域６２ａ２から左側領域６２ａ１まで延長される周期的溝体６３が形成されると共に、上記矩形状単位領域６２１に隣接する他方の矩形状単位領域６２２には中央領域６２ａの左側領域６２ａ１から右側領域６２ａ２まで延長される周期的溝体６３がそれぞれ形成されている。
【００５７】
そして、この第二実施の形態に係る皺伸ばしロールを適用することにより、例えば、ゴム製被膜外周面に設けられた周期的溝体６３の中央領域６２ａの位置と、長尺樹脂フィルム６１の幅方向略中央部に形成されたフィルム皺６４の位置とが偶然に一致した場合においても、長尺樹脂フィルム６１の幅方向略中央部に形成されたフィルム皺６４に対し、上記中央領域６２ａの左側領域６２ａ１から外周線６２Ｐを越えて右側領域６２ａ２まで延長された周期的溝体６３並びに中央領域６２ａの右側領域６２ａ２から外周線６２Ｐを越えて左側領域６２ａ１まで延長された周期的溝体６３のそれぞれが作用するため、長尺樹脂フィルム６１に形成されたフィルム皺６４を均等かつ確実に取り除くことができる。
【００５８】
ここで、第二実施の形態に係る皺伸ばしロール６２における図７（Ｃ）に示す中央領域６２ａの幅寸法についても、周期的溝体６３における溝間のピッチ寸法以上、長尺樹脂フィルム６１における幅寸法の２０％以下に設定するとよい。中央領域６２ａの幅寸法については、周期的溝体６３における溝間のピッチ寸法と同一にすることが望ましいが、周期的溝体６３における溝間ピッチが非常に微細なときには中央領域６２ａの加工が困難になるため、長尺樹脂フィルム６１における幅寸法の２０％以下であれば十分である。但し、長尺樹脂フィルム６１における幅寸法の２０％を越えた場合、中央領域６２ａ内の周期的溝体６３により長尺樹脂フィルム６１が左右に引っ張られてフィルム皺を発生させる原因となることがある。従って、上記中央領域６２ａの幅寸法については、周期的溝体６３における溝間のピッチ寸法以上、長尺樹脂フィルム６１における幅寸法の２０％以下に設定するとよい。
【００５９】
また、上記中央領域６２ａを均等に区画してロール本体の外周方向に亘り複数の矩形状単位領域６２１、６２２が形成された第二実施の形態に係る皺伸ばしロール６２においては、皺伸ばしロール６２外周面に長尺樹脂フィルム６１が接している角度（抱き角）内に、上記一方の矩形状単位領域６２１とこれに隣接する他方の矩形状単位領域６２２を単位とする一組の矩形状単位領域が含まれるようにするとよい。一組の矩形状単位領域が含まれずに一組未満の場合、図７（Ｃ）に示すように長尺樹脂フィルム６１の幅方向略中央部に形成されたフィルム皺６４に対して矩形状単位領域６２１若しくは矩形状単位領域６２２の周期的溝体６３が作用しなくなって長尺樹脂フィルム６１を左右均等に引き伸ばすことができなくなり、長尺樹脂フィルム６１が蛇行してしまうことがあるからである。
【００６０】
尚、皺伸ばしロール６２におけるゴム製被膜を構成する材料については、第一実施の形態の場合と同様、成膜処理工程の際に長尺樹脂フィルムに影響を与えることがないフッ素ゴムが好ましく、デュポン社製の「バイトン」（登録商標）が例示される。
【００６１】
（２）スパッタリングウェブコーター
以下、図１に示すスパッタリングウェブコーターを使用し、長尺樹脂フィルム（ポリイミドフィルム）に金属膜を成膜して金属膜付長尺樹脂フィルムを製造するときに発生するフィルム皺と、本発明に係る皺伸ばしロールを適用した場合の効果について説明する。
【００６２】
尚、金属膜をスパッタリング成膜する際、図１に示すように板状のターゲット（マグネトロンスパッタリングカソード１３０、１３１、１３２、１３３参照）を使用することができるが、板状のターゲットを用いた場合、ターゲット上にノジュール（異物の成長）が発生することがある。この現象が問題になる場合、ノジュールの発生がなく、ターゲットの使用効率も高い円筒形のロータリーターゲットを使用することが好ましい。
【００６３】
また、図１に示すスパッタリングウェブコーターは、スパッタリング処理を前提とした装置であることからマグネトロンスパッタリングカソードが図示されているが、熱負荷を伴う成膜処理が蒸着等の他の成膜法である場合、上記ターゲットに代えて他の成膜手段が設けられる。他の成膜手段として、ＣＶＤ（化学蒸着）、真空蒸着等が例示される。
【００６４】
まず、スパッタリング処理を前提とした図１に示すスパッタリングウェブコーターは、長尺樹脂フィルム１１３に対しヒーター乾燥処理を施す巻き出し室１１０、イオンビーム照射処理を施すイオンビーム室１３４、スパッタリング処理を行なう成膜室１１１、および、巻き取り室１１２とで構成されている。
【００６５】
そして、上記ヒーター乾燥処理、イオンビーム照射処理、および、スパッタリング処理は、長尺樹脂フィルムに大きな熱負荷を与えるためフィルム皺を発生させ易い。
【００６６】
特に、熱負荷を伴う処理が行なわれる工程の下流側、すなわち、巻き出し室１１０内における乾燥工程出口のフリーロール１１９付近、イオンビーム室１３４内におけるイオンビーム照射工程出口のフリーロール１３７付近、および、成膜室１１１内におけるスパッタリング成膜工程出口の後フィードロール１２４付近でフィルム皺が発生し易い。
【００６７】
以下、長尺樹脂フィルム（ポリイミドフィルム）に発生するフィルム皺と、本発明に係る皺伸ばしロールを適用した場合の効果について具体的に説明する。
【００６８】
（２−１）スパッタリング処理
ます、長尺樹脂フィルム１１３が成膜中に全てのマグネトロンスパッタリングカソード１３０、１３１、１３２、１３３を通過したときのフィルム温度について、長尺樹脂フィルム１１３に熱電対を貼り付けて測定した。
【００６９】
測定の結果、冷却キャンロール１２３の温度が２０℃、マグネトロンスパッタへの投入総電力が６５ｋＷ、フィルム速度が８ｍ／分のとき、フィルム温度は１１０℃に達しており、長尺樹脂フィルム１１３には数本のフィルム皺が発生していた。上記長尺樹脂フィルム（ポリイミドフィルム）１１３は１１０℃まで温度上昇したため、フィルムの幅方向に約１０８０ｐｐｍ［ポリイミドフィルムの代表的な線熱膨張係数は上述したように１２ｐｐｍ／Ｋであることから１２ｐｐｍ／Ｋ×（Δ９０℃）］引き伸ばされた状態となる。しかし、図１に示すスパッタリングウェブコーターに組み込まれた「後フィードロール１２４」は皺伸ばし機能を具備しないため、フィルム皺が発生し易い。
【００７０】
そこで、「後フィードロール（モーター駆動ロール）１２４」を図８に示した従来の皺伸ばしロールに交換したところ皺伸ばし効果は確認されたが、長尺樹脂フィルム（ポリイミドフィルム）１１３の幅方向略中央部に形成されたフィルム皺に対してはその効果が殆ど確認されなかった。
【００７１】
一方、図８に示した従来の皺伸ばしロールに代えて、図６（Ａ）〜（Ｃ）に示す第一実施の形態に係る皺伸ばしロールに交換して同様の実験を行なったところ、長尺樹脂フィルム（ポリイミドフィルム）１１３の幅方向略中央部に形成されたフィルム皺に対しても皺伸ばし効果が確認された。
【００７２】
尚、図７（Ａ）〜（Ｃ）に示す第二実施の形態に係る皺伸ばしロールを適用した場合も同様の効果が確認された。
【００７３】
（２−２）ヒーター乾燥処理
次に、長尺樹脂フィルム１１３が巻き出し室１１０の乾燥用ヒーター１１７、１１８を通過したときのフィルム温度について、長尺樹脂フィルム１１３に熱電対を貼り付けて測定した。
【００７４】
測定の結果、ヒーター制御温度が２００℃、フィルム速度が８ｍ／分のとき、フィルム温度は１１０℃に達しており、長尺樹脂フィルム１１３には数本のフィルム皺が発生していた。上記長尺樹脂フィルム（ポリイミドフィルム）１１３は、１１０℃まで温度上昇したため、フィルムの幅方向に約１０８０ｐｐｍ［１２ｐｐｍ／Ｋ×（Δ９０℃）］引き伸ばされた状態となる。しかし、図１に示すスパッタリングウェブコーターに組み込まれた「フリーロール１１９」は皺伸ばし機能を具備しないため、フィルム皺が発生し易い。
【００７５】
そこで、「フリーロール１１９（モーター駆動ロールに変更してもよい）」を図８に示した従来の皺伸ばしロールに交換したところ皺伸ばし効果は確認されたが、長尺樹脂フィルム（ポリイミドフィルム）１１３の幅方向略中央部に形成されたフィルム皺に対しては、その効果が殆ど確認されなかった。
【００７６】
一方、図８に示した従来の皺伸ばしロールに代えて、図６（Ａ）〜（Ｃ）に示す第一実施の形態に係る皺伸ばしロールに交換して同様の実験を行なったところ、長尺樹脂フィルム（ポリイミドフィルム）１１３の幅方向略中央部に形成されたフィルム皺に対しても皺伸ばし効果が確認された。
【００７７】
尚、図７（Ａ）〜（Ｃ）に示す第二実施の形態に係る皺伸ばしロールを適用した場合も同様の効果が確認された。
【００７８】
（２−３）イオンビーム照射処理
更に、長尺樹脂フィルム１１３がイオンビーム室１３４のイオンビーム発生装置１３８を通過したときのフィルム温度について、長尺樹脂フィルム１１３に熱電対を貼り付けて測定した。
【００７９】
測定の結果、冷却ロール１３６の温度が２０℃、イオンビームの投入電力が２ｋＷ、フィルム速度が８ｍ／分のとき、フィルム温度は１１０℃に達しており、長尺樹脂フィルム１１３には数本のフィルム皺が発生していた。上記長尺樹脂フィルム（ポリイミドフィルム）１１３は、１１０℃まで温度上昇したため、フィルムの幅方向に約１０８０ｐｐｍ［１２ｐｐｍ／Ｋ×（Δ９０℃）］引き伸ばされた状態となる。しかし、図１に示すスパッタリングウェブコーターに組み込まれた「フリーロール１３７」は皺伸ばし機能を具備しないため、フィルム皺が発生し易い。
【００８０】
そこで、「フリーロール１３７（モーター駆動ロールに変更してもよい）」を図８に示した従来の皺伸ばしロールに交換したところ皺伸ばし効果は確認されたが、長尺樹脂フィルム（ポリイミドフィルム）１１３の幅方向略中央部に形成されたフィルム皺に対しては、その効果が殆ど確認されなかった。
【００８１】
一方、図８に示した従来の皺伸ばしロールに代えて、図６（Ａ）〜（Ｃ）に示す第一実施の形態に係る皺伸ばしロールに交換して同様の実験を行なったところ、長尺樹脂フィルム（ポリイミドフィルム）１１３の幅方向略中央部に形成されたフィルム皺に対しても皺伸ばし効果が確認された。
【００８２】
尚、図７（Ａ）〜（Ｃ）に示す第二実施の形態に係る皺伸ばしロールを適用した場合も同様の効果が確認された。
【００８３】
（３）長尺樹脂フィルムと銅張積層樹脂フィルム基板
（３−１）長尺樹脂フィルム
本発明で適用される長尺樹脂フィルムとしては、例えば、ポリエチレンテレフタレート（ＰＥＴ）フィルムのような長尺樹脂フィルムや、ポリイミドフィルムのような長尺耐熱性樹脂フィルム等が例示される。
【００８４】
（３−２）銅張積層樹脂フィルム（金属膜付長尺樹脂フィルム）基板
本発明に係る皺伸ばしロールが組み込まれたスパッタリングウェブコーターを用いて、銅張積層樹脂フィルム（金属膜付長尺樹脂フィルム）基板を製造することができる。
【００８５】
上記銅張積層樹脂フィルム（金属膜付長尺樹脂フィルム）基板としては、長尺樹脂フィルム表面にＮｉ、Ｎｉ系合金、クロム等からなる下地金属層と、下地金属層の表面に積層された銅薄膜層とで構成された構造体が例示される。このような構造を有する銅張積層樹脂フィルム基板は、サブトラクティブ法によりフレキシブル配線基板に加工される。ここで、サブトラクティブ法とは、レジストで覆われていない金属膜（例えば、上記銅薄膜層）をエッチングにより除去してフレキシブル配線基板を製造する方法である。
【００８６】
上記Ｎｉ合金等からなる層はシード層（下地金属層）と呼ばれ、銅張積層樹脂フィルム基板の電気絶縁性や耐マイグレーション性等の所望の特性によりその組成が選択される。そして、シード層には、Ｎｉ−Ｃｒ合金またはインコネル、コンズタンタンやモネル等の各種公知の合金を用いることができる。また、銅張積層樹脂フィルム（金属膜付長尺樹脂フィルム）基板の金属膜（銅薄膜層）を更に厚くしたい場合は、湿式めっき法を用いて金属膜を形成することがある。尚、電気めっき処理（すなわち、電解めっき処理）のみで金属膜を形成する場合と、一次めっきとして無電解めっき処理を行い、二次めっきとして電解めっき処理等の湿式めっき法を組み合わせて行う場合もある。湿式めっき処理は、常法による湿式めっき法の諸条件を採用すればよい。
【００８７】
また、上記銅張積層樹脂フィルム（金属膜付長尺樹脂フィルム）基板に用いる耐熱性樹脂フィルムとしては、例えば、ポリイミド系フィルム、ポリアミド系フィルム、ポリエステル系フィルム、ポリテトラフルオロエチレン系フィルム、ポリフェニレンサルファイド系フィルム、ポリエチレンナフタレート系フィルムまたは液晶ポリマー系フィルムから選ばれる樹脂フィルムが挙げられ、銅張積層樹脂フィルムとしての柔軟性、実用上必要な強度、配線材料として好適な電気絶縁性を有する点から好ましい。
【００８８】
尚、上記銅張積層樹脂フィルム（金属膜付長尺樹脂フィルム）基板として、耐熱性樹脂フィルムにＮｉ-Ｃｒ合金やＣｕ等の金属膜を積層した構造体を例示したが、上記金属膜以外に、目的に応じて酸化物膜、窒化物膜、炭化物膜等を用いることも可能である。
【実施例】
【００８９】
以下、本発明の実施例について比較例を挙げて具体的に説明する。
【００９０】
尚、図１に示すスパッタリングウェブコーター内に組み込まれた「皺伸ばしロール」は以下のものである。
【００９１】
（１）実施例で用いた皺伸ばしロール
実施例で使用した皺伸ばしロールは、図６（Ａ）〜（Ｃ）に示した第一実施の形態に係る皺伸ばしロールと、図７（Ａ）〜（Ｃ）に示した第二実施の形態に係る皺伸ばしロールの２種類を用いた。
【００９２】
（１−１）第一実施の形態に係る皺伸ばしロール
まず、図６（Ａ）〜（Ｃ）に示した第一実施の形態に係る皺伸ばしロールは、ロール本体外周面を被覆するフッ素ゴム（デュポン社製  登録商標「バイトン」）製被膜とゴム製被膜の外周面に設けられた複数の周期的溝体５３とで構成された幅広げ機構を備え、複数の周期的溝体５３が、外周線５２Ｐを中央に有する中央領域５２ａと、該中央領域５２ａの軸方向両側に位置する両側領域５２ｂ、５２ｃとに区画され、かつ、上記中央領域５２ａは、外周線５２Ｐを中央にしてその左側に位置する左側領域５２ａ１と右側に位置する右側領域５２ａ２とで構成されている。
【００９３】
また、上記中央領域５２ａの左側領域５２ａ１と右側領域５２ａ２に形成される周期的溝体５３は、図６（Ｃ）に示すように、中央領域５２ａ内において周期的溝体５３の各溝が互いに交差することなく、左側領域５２ａ１から上記外周線５２Ｐを越えて右側領域５２ａ２まで延長され、かつ、右側領域５２ａ２から上記外周線５２Ｐを越えて左側領域５２ａ１まで延長されて中央領域５２ａ内に外周線５２Ｐを基端側とするＶ字形状先端が形成されないようになっている。
【００９４】
更に、中央領域５２ａの軸方向両側に位置する上記両側領域５２ｂ、５２ｃに形成される周期的溝体５３は、上記外周線５２Ｐを基端側としかつ基端側から軸方向両端側へ向けてＶ字形状となるように対称的に伸びる互いに平行若しくは略平行でＶ字形状先端が向かう方向とロール本体の回転方向が同一となるパターン（但し、この周期的溝体のパターンは両側領域５２ｂ、５２ｃ内に限られ、中央領域５２ａ内の周期的溝体５３は上述したようにＶ字形状先端が形成されないパターンになっている）に形成されている。
【００９５】
尚、上記周期的溝体５３における溝の深さ０．２ｍｍ、溝の幅０．２ｍｍ、ピッチ１ｍｍで、かつ、Ｖ字形状先端の開き角度（リード角度）は８０°に設定されている。
【００９６】
また、上記皺伸ばしロールにおいては、図６（Ｃ）に示すようにロール本体の外周方向に亘り中央領域５２ａを均等に区画して複数の矩形状単位領域５２１、５２２が形成され、かつ、一方の矩形状単位領域５２１にはロール本体の回転方向後端左側角部と先端右側角部を結ぶ直線で区画された２つの三角形領域が形成され、上記矩形状単位領域に隣接する他方の矩形状単位領域５２２にはロール本体の回転方向先端左側角部と後端右側角部を結ぶ直線で区画された２つの三角形領域が形成されると共に、各矩形状単位領域５２１、５２２における２つの三角形領域内に中央領域５２ａの左側領域５２ａ１から右側領域５２ａ２まで延長される周期的溝体５３と右側領域５２ａ２から左側領域５２ａ１まで延長される周期的溝体５３がそれぞれ形成されている。
【００９７】
尚、上記中央領域５２ａの幅寸法は２０ｍｍに設定され、また、ロール本体の外周方向に亘り中央領域５２ａを均等に区画して形成される矩形状単位領域５２１、５２２の各円弧長に対応する中心角は約２０°に設定されており、ロール本体の外周方向に亘り１８個（すなわち、３６０°÷２０°＝１８）の矩形状単位領域が形成されている。
【００９８】
（１−２）第二実施の形態に係る皺伸ばしロール
次に、図７（Ａ）〜（Ｃ）に示した第二実施の形態に係る皺伸ばしロールは、ロール本体外周面を被覆するフッ素ゴム（デュポン社製  登録商標「バイトン」）製被膜とゴム製被膜の外周面に設けられた複数の周期的溝体６３とで構成された幅広げ機構を備え、複数の周期的溝体６３が、外周線６２Ｐを中央に有する中央領域６２ａと、該中央領域６２ａの軸方向両側に位置する両側領域６２ｂ、６２ｃとに区画され、かつ、上記中央領域６２ａは、外周線６２Ｐを中央にしてその左側に位置する左側領域６２ａ１と右側に位置する右側領域６２ａ２とで構成されている。
【００９９】
また、上記中央領域６２ａの左側領域６２ａ１と右側領域６２ａ２に形成される周期的溝体６３が、図７（Ｃ）に示すように、中央領域６２ａ内において周期的溝体６３の各溝が互いに交差することなく、右側領域６２ａ２から上記外周線６２Ｐを越えて左側領域６２ａ１まで延長され、かつ、左側領域６２ａ１から上記外周線６２Ｐを越えて右側領域６２ａ２まで延長されて中央領域６２ａ内に外周線６２Ｐを基端側とするＶ字形状先端が形成されないようになっている。
【０１００】
更に、中央領域６２ａの軸方向両側に位置する上記両側領域６２ｂ、６２ｃに形成される周期的溝体６３は、上記外周線６２Ｐを基端側としかつ基端側から軸方向両端側へ向けてＶ字形状となるように対称的に伸びる互いに平行若しくは略平行でＶ字形状先端が向かう方向とロール本体の回転方向が同一となるパターン（但し、この周期的溝体のパターンは両側領域６２ｂ、６２ｃ内に限られ、中央領域６２ａ内の周期的溝体６３は上述したようにＶ字形状先端が形成されないパターンになっている）に形成されている。
【０１０１】
尚、上記周期的溝体６３における溝の深さ０．２ｍｍ、溝の幅０．２ｍｍ、ピッチ１ｍｍで、かつ、Ｖ字形状先端の開き角度（リード角度）は８０°に設定されている。
【０１０２】
また、上記皺伸ばしロールにおいては、図７（Ｃ）に示すようにロール本体の外周方向に亘り中央領域６２ａを均等に区画して複数の矩形状単位領域６２１、６２２が形成され、かつ、一方の矩形状単位領域６２１には中央領域６２ａの右側領域６２ａ２から左側領域６２ａ１まで延長される周期的溝体６３が形成されると共に、上記矩形状単位領域６２１に隣接する他方の矩形状単位領域６２２には中央領域６２ａの左側領域６２ａ１から右側領域６２ａ２まで延長される周期的溝体６３がそれぞれ形成されている。
【０１０３】
尚、上記中央領域６２ａの幅寸法は２０ｍｍに設定され、また、ロール本体の外周方向に亘り中央領域６２ａを均等に区画して形成される矩形状単位領域６２１、６２２の各円弧長に対応する中心角は約２０°に設定されており、ロール本体の外周方向に亘り１８個（すなわち、３６０°÷２０°＝１８）の矩形状単位領域が形成されている。
【０１０４】
（２）比較例で用いた皺伸ばしロール
比較例で用いた皺伸ばしロールは、図８に示す従来の皺伸ばしロールにおける外周線（ゴム製被膜面上の軸方向略中央に位置する中心点をそれぞれ結んで形成される外周線）１２Ｐが、図８と図２（Ｂ）、図３（Ｂ）に示す線状でなく若干幅を有する変形例に係る従来の皺伸ばしロールである。
【０１０５】
すなわち、この変形例に係る従来の皺伸ばしロールは、図４（Ａ）〜（Ｂ）に示すようにロール本体外周面を被覆するフッ素ゴム（デュポン社製  登録商標「バイトン」）製被膜と、フッ素ゴム製被膜面上の軸方向略中央に位置する中心点をそれぞれ結んで形成される外周線部３２Ｐを基端側としかつこの基端側から軸方向両端側へ向けてＶ字形状となるように対称的に伸びる互いに平行若しくは略平行で上記Ｖ字形状先端が向かう方向とロール本体の回転方向が同一となるようにフッ素ゴム製被膜の外周面に設けられた複数の周期的溝体３３とで構成される幅広げ機構を具備するものである。
【０１０６】
尚、上記周期的溝体３３における溝の深さ０．２ｍｍ、溝の幅０．２ｍｍ、ピッチ１ｍｍで、かつ、Ｖ字形状先端の開き角度（リード角度）は８０°に設定されている。
【０１０７】
（３）スパッタリングウェブコーターの成膜条件
図１に示すスパッタリングウェブコーターを用い、長尺樹脂フィルム１１３には幅５００ｍｍ、長さ１０００ｍ、厚さ２５μｍの東レ・デュポン株式会社製の耐熱性ポリイミドフィルム「カプトン（登録商標）」を使用している。
【０１０８】
尚、スパッタリングウェブコーターにおける成膜室１１１内の冷却キャンロール１２３は、直径８００ｍｍ、幅８００ｍｍで、キャンロール本体表面にハードクロムめっきを施した冷却ロールが用いられている。
【０１０９】
長尺樹脂フィルム（耐熱性ポリイミドフィルム）１１３に成膜される金属膜は、シード層であるＮｉ−Ｃｒ膜の上にＣｕ膜を成膜するものとし、かつ、マグネトロンスパッタターゲット１３０にはＮｉ−Ｃｒターゲットを用い、マグネトロンスパッタターゲット１３１、１３２、１３３にはＣｕターゲットを用い、更に、アルゴンガスを３００ｓｃｃｍ導入し、各カソードへの印加電力は電力制御で成膜を行っている。尚、上記マグネトロンスパッタリングカソード１３０を構成する１枚のＮｉ−Ｃｒターゲットを用いて成膜されるＮｉ−Ｃｒ層の膜厚は１０ｎｍであり、また、上記マグネトロンスパッタリングカソード１３１、１３２、１３３を構成する３枚のＣｕターゲットを用いて成膜されるＣｕ膜の膜厚は１００ｎｍである。
【０１１０】
上記巻き出しロール１１４と巻き取りロール１２９の張力は１００Ｎとしている。巻き出しロール１１４に上記長尺樹脂フィルム（耐熱性ポリイミドフィルム）１１３をセットし、かつ、冷却キャンロール１２３を経由して上記長尺樹脂フィルム（耐熱性ポリイミドフィルム）１１３の先端部を巻き取りロール１２９に取り付けて成膜を行っている。
【０１１１】
尚、成膜処理を行う前において、成膜室を複数台のドライポンプにより５Ｐａまで排気し、更に、複数台のターボ分子ポンプとクライオコイルを用いて３×１０-3Ｐａまで排気している。
【０１１２】
また、フィルムの搬送速度は、長尺樹脂フィルム（耐熱性ポリイミドフィルム）１１３に作用する熱負荷が相対的に小さい「４ｍ／分」と、長尺樹脂フィルム（耐熱性ポリイミドフィルム）１１３に作用する熱負荷が相対的に大きい「８ｍ／分」の２種類を設定している。上記フィルムの搬送速度が「４ｍ／分」のときと比較して、フィルムの搬送速度が「８ｍ／分」の場合、目的の膜厚を得るためには各スパッタリングカソードに２倍の電力を印加する必要（すなわち、フィルムに作用する熱負荷は２倍となる）がある。同様に、乾燥の効果、イオンビームの照射効果を保つためには２倍の電力を印加する必要がある。上記フィルムの搬送速度が「８ｍ／分」のとき、スパッタリングカソードへの印加総電力は「６５ｋＷ」である。
【０１１３】
そして、長尺樹脂フィルム（耐熱性ポリイミドフィルム）１１３の搬送速度を「４ｍ／分」または「８ｍ／分」に設定した後、各マグネトロンスパッタカソード１３０、１３１、１３２、１３３にアルゴンガスを導入して電力を印加し、シード層を構成するＮｉ−Ｃｒ膜とこのＮｉ−Ｃｒ膜上に形成するＣｕ膜の成膜を開始している。
【０１１４】
［実施例１］
実施例１では、上記スパッタリングウェブコーターにおける巻き出し室１１０内のフリーロール１１９、イオンビーム室１３４内のフリーロール１３７、および、成膜室１１１内の後フィードロール１２４に、図６（Ａ）〜（Ｃ）に示した第一実施の形態に係る皺伸ばしロールがそれぞれ用いられている。
【０１１５】
すなわち、上記巻き出し室１１０における乾燥用ヒーター１１７、１１８の工程出口側に位置するフリーロール１１９が、直径１５０ｍｍ、幅８００ｍｍの第一実施の形態に係る皺伸ばしロールで構成されており、長尺樹脂フィルム１１３がフリーロール１１９に接触している角度（抱き角）は約７０°である。
【０１１６】
また、上記イオンビーム室１３４におけるイオンビーム発生装置１３８の工程出口側に位置するフリーロール１３７も、直径１５０ｍｍ、幅８００ｍｍの第一実施の形態に係る皺伸ばしロールで構成されており、長尺樹脂フィルム１１３がフリーロール１３７に接触している角度（抱き角）は約１００°である。
【０１１７】
更に、上記成膜室１１１におけるマグネトロンスパッタリングカソード１３０、１３１、１３２、１３３の工程出口側に位置する後フィードロール（モーター駆動ロール）１２４も、直径１５０ｍｍ、幅８００ｍｍの第一実施の形態に係る皺伸ばしロールで構成されており、長尺樹脂フィルム１１３が後フィードロール１２４に接触している角度（抱き角）は約１２０°である。尚、上記マグネトロンスパッタリングカソード１３０、１３１、１３２、１３３の工程入口側に位置する前フィードロール１２２の周速度は、基準となる冷却キャンロール１２３の周速度より０．１％遅い速度で回転させている。
【０１１８】
そして、上記皺伸ばしロールが、巻き出し室１１０内のフリーロール１１９と、イオンビーム室１３４内のフリーロール１３７と、成膜室１１１内の後フィードロール１２４にそれぞれ用いられた実施例１に係るスパッタリングウェブコーターにおける皺伸ばしロールの効果については、長尺樹脂フィルム（耐熱性ポリイミドフィルム）１１３が、フリーロール１１９、フリーロール１３７、後フィードロール１２４のそれぞれを通過する上流側と下流側におけるフィルム皺の低減具合を観察窓から目視により観察した。
【０１１９】
［フィルム皺発生の有無と皺伸ばしロールの効果］
（１）フィルムの搬送速度が「４ｍ／分」のとき、上記皺伸ばしロールで構成されたフリーロール１１９、フリーロール１３７および後フィードロール１２４の各上流側でフィルム皺が発生することはなかった。
【０１２０】
（２）フィルムの搬送速度を「４ｍ／分」から２倍の「８ｍ／分」にしたとき（スパッタリングカソードへの総電力、ヒーター総電力、イオンビーム電力がそれぞれ２倍）、皺伸ばしロールで構成されたフリーロール１１９、フリーロール１３７および後フィードロール１２４の上流側では常に数本のフィルム皺が発生していたが、第一実施の形態に係る皺伸ばしロールの効果により、例え、偶然にも長尺樹脂フィルム（耐熱性ポリイミドフィルム）１１３の幅方向略中央にフィルム皺が発生したとしても、このフィルム皺は伸ばされて上記フリーロール１１９、フリーロール１３７および後フィードロール１２４の下流側においてフィルム皺が確認されることはなかった。
【０１２１】
すなわち、フィルムの搬送速度が「８ｍ／分」に設定されて長尺樹脂フィルム（耐熱性ポリイミドフィルム）１１３に作用する熱負荷が高い場合でも、第一実施の形態に係る皺伸ばしロールで構成されたフリーロール１１９、フリーロール１３７および後フィードロール１２４の皺伸ばし効果により、フィルム皺は取り除かれることが確認された。
【０１２２】
尚、図６（Ａ）〜（Ｃ）に示した第一実施の形態に係る皺伸ばしロールに代えて、図７（Ａ）〜（Ｃ）に示した第二実施の形態に係る皺伸ばしロールを用いて巻き出し室１１０内のフリーロール１１９と、イオンビーム室１３４内のフリーロール１３７と、成膜室１１１内の後フィードロール１２４をそれぞれ構成した場合も、第一実施の形態に係る皺伸ばしロールを用いたときと同様の皺伸ばし効果が確認されている。
【０１２３】
［実施例２］
実施例２では、スパッタリングウェブコーターにおける巻き出し室１１０内のフリーロール１１９にのみ、第一実施の形態に係る皺伸ばしロールが用いられている。
【０１２４】
すなわち、上記巻き出し室１１０における乾燥用ヒーター１１７、１１８の工程出口側に位置するフリーロール１１９が、直径１５０ｍｍ、幅８００ｍｍの第一実施の形態に係る皺伸ばしロールで構成されており、長尺樹脂フィルム１１３がフリーロール１１９に接触している角度（抱き角）は約７０°である。
【０１２５】
一方、イオンビーム室１３４におけるイオンビーム発生装置１３８の工程出口側に位置するフリーロール１３７は、直径１５０ｍｍ、幅８００ｍｍの皺伸ばし機能を有しないゴム製ロールで構成されており、長尺樹脂フィルム１１３がフリーロール１３７に接触している角度（抱き角）は約１００°である。
【０１２６】
同様に、上記成膜室１１１におけるマグネトロンスパッタリングカソード１３０、１３１、１３２、１３３の工程出口側に位置する後フィードロール（モーター駆動ロール）１２４も、直径１５０ｍｍ、幅８００ｍｍの皺伸ばし機能を有しないゴム製ロールで構成されており、長尺樹脂フィルム１１３が後フィードロール１２４に接触している角度（抱き角）は約１２０°である。尚、上記マグネトロンスパッタリングカソード１３０、１３１、１３２、１３３の工程入口側に位置する前フィードロール１２２の周速度は、基準となる冷却キャンロール１２３の周速度より０．１％遅い速度で回転させている。
【０１２７】
そして、上記皺伸ばしロールが、巻き出し室１１０内のフリーロール１１９に用いられた実施例２に係るスパッタリングウェブコーターにおける皺伸ばしロールの効果については、長尺樹脂フィルム（耐熱性ポリイミドフィルム）１１３が、巻き出し室１１０内のフリーロール１１９と、イオンビーム室１３４内のフリーロール１３７と、成膜室１１１内の後フィードロール１２４のそれぞれを通過する上流側と下流側におけるフィルム皺の低減具合を観察窓から目視により観察した。
【０１２８】
［フィルム皺発生の有無と皺伸ばしロールの効果］
（１）フィルムの搬送速度が「４ｍ／分」のとき、上記皺伸ばしロールで構成されたフリーロール１１９、皺伸ばし機能を有しないゴム製ロールで構成されたフリーロール１３７並びに後フィードロール１２４の上流側でフィルム皺が発生することはなかった。
【０１２９】
（２）フィルムの搬送速度を「４ｍ／分」から２倍の「８ｍ／分」にしたとき（スパッタリングカソードへの総電力、ヒーター総電力、イオンビーム電力がそれぞれ２倍）、皺伸ばしロールで構成されたフリーロール１１９、皺伸ばし機能を有しないゴム製ロールで構成されたフリーロール１３７並びに後フィードロール１２４の上流側で常に数本のフィルム皺が発生していたが、第一実施の形態に係る皺伸ばしロールの効果により、フリーロール１１９の上流側において、例え、偶然にも長尺樹脂フィルム（耐熱性ポリイミドフィルム）１１３の幅方向略中央にフィルム皺が発生したとしても、このフィルム皺は伸ばされて下流側へ伝わることがなく、上記フリーロール１１９の下流側で多量のフィルム皺が確認されることはなかった。
【０１３０】
但し、上記フリーロール１１９の下流側に位置するフリーロール１３７と後フィードロール１２４は皺伸ばし機能を有しないゴム製ロールで構成されているため、フリーロール１３７と後フィードロール１２４の下流側でフィルム皺が確認されたが、上記巻き出し室１１０における乾燥用ヒーター１１７、１１８の熱負荷に起因するフィルム皺はフリーロール１１９により除去されていることから、後フィードロール１２４の下流側で確認されるフィルム皺は僅かであった。
【０１３１】
尚、図６（Ａ）〜（Ｃ）に示した第一実施の形態に係る皺伸ばしロールに代えて、図７（Ａ）〜（Ｃ）に示した第二実施の形態に係る皺伸ばしロールを用いて巻き出し室１１０内のフリーロール１１９を構成した場合も、第一実施の形態に係る皺伸ばしロールを用いたときと同様の皺伸ばし効果が確認されている。
【０１３２】
［実施例３］
実施例３では、スパッタリングウェブコーターにおけるイオンビーム室１３４内のフリーロール１３７にのみ、第一実施の形態に係る皺伸ばしロールが用いられている。
【０１３３】
すなわち、上記イオンビーム室１３４におけるイオンビーム発生装置１３８の工程出口側に位置するフリーロール１３７が、直径１５０ｍｍ、幅８００ｍｍの第一実施の形態に係る皺伸ばしロールで構成されており、長尺樹脂フィルム１１３がフリーロール１３７に接触している角度（抱き角）は約１００°である。
【０１３４】
一方、上記巻き出し室１１０における乾燥用ヒーター１１７、１１８の工程出口側に位置するフリーロール１１９は、直径１５０ｍｍ、幅８００ｍｍの皺伸ばし機能を有しないゴム製ロールで構成されており、長尺樹脂フィルム１１３がフリーロール１１９に接触している角度（抱き角）は約７０°である。
【０１３５】
同様に、上記成膜室１１１におけるマグネトロンスパッタリングカソード１３０、１３１、１３２、１３３の工程出口側に位置する後フィードロール（モーター駆動ロール）１２４も、直径１５０ｍｍ、幅８００ｍｍの皺伸ばし機能を有しないゴム製ロールで構成されており、長尺樹脂フィルム１１３が後フィードロール１２４に接触している角度（抱き角）は約１２０°である。尚、上記マグネトロンスパッタリングカソード１３０、１３１、１３２、１３３の工程入口側に位置する前フィードロール１２２の周速度は、基準となる冷却キャンロール１２３の周速度より０．１％遅い速度で回転させている。
【０１３６】
そして、上記皺伸ばしロールが、イオンビーム室１３４内のフリーロール１３７に用いられた実施例３に係るスパッタリングウェブコーターにおける皺伸ばしロールの効果については、長尺樹脂フィルム（耐熱性ポリイミドフィルム）１１３が、巻き出し室１１０内のフリーロール１１９と、イオンビーム室１３４内のフリーロール１３７と、成膜室１１１内の後フィードロール１２４のそれぞれを通過する上流側と下流側におけるフィルム皺の低減具合を観察窓から目視により観察した。
【０１３７】
［フィルム皺発生の有無と皺伸ばしロールの効果］
（１）フィルムの搬送速度が「４ｍ／分」のとき、皺伸ばし機能を有しないゴム製ロールで構成されたフリーロール１１９、上記皺伸ばしロールで構成されたフリーロール１３７、皺伸ばし機能を有しないゴム製ロールで構成された後フィードロール１２４の上流側でフィルム皺が発生することはなかった。
【０１３８】
（２）フィルムの搬送速度を「４ｍ／分」から２倍の「８ｍ／分」にしたとき（スパッタリングカソードへの総電力、ヒーター総電力、イオンビーム電力がそれぞれ２倍）、皺伸ばし機能を有しないゴム製ロールで構成されたフリーロール１１９、上記皺伸ばしロールで構成されたフリーロール１３７、皺伸ばし機能を有しないゴム製ロールで構成された後フィードロール１２４の上流側で常に数本のフィルム皺が発生していたが、第一実施の形態に係る皺伸ばしロールの効果により、フリーロール１１９並びにフリーロール１３７の上流側において、例え、偶然にも長尺樹脂フィルム（耐熱性ポリイミドフィルム）１１３の幅方向略中央にフィルム皺が発生したとしても、このフィルム皺は、上記皺伸ばしロールで構成されたフリーロール１３７により伸ばされて下流側へ伝わることがなく、上記フリーロール１３７の下流側で多量のフィルム皺が確認されることはなかった。
【０１３９】
但し、上記フリーロール１３７の下流側に位置する後フィードロール１２４は皺伸ばし機能を有しないゴム製ロールで構成されているため、後フィードロール１２４の下流側でフィルム皺が確認されたが、フリーロール１１９並びにフリーロール１３７の上流側で生じたフィルム皺はフリーロール１３７により除去されていることから、後フィードロール１２４の下流側で確認されるフィルム皺は実施例２の場合より少なかった。
【０１４０】
尚、図６（Ａ）〜（Ｃ）に示した第一実施の形態に係る皺伸ばしロールに代えて、図７（Ａ）〜（Ｃ）に示した第二実施の形態に係る皺伸ばしロールを用いてイオンビーム室１３４内のフリーロール１３７を構成した場合も、第一実施の形態に係る皺伸ばしロールを用いたときと同様の皺伸ばし効果が確認されている。
【０１４１】
［実施例４］
実施例４では、スパッタリングウェブコーターにおける成膜室１１１内の後フィードロール（モーター駆動ロール）１２４にのみ、第一実施の形態に係る皺伸ばしロールが用いられている。
【０１４２】
すなわち、上記成膜室１１１におけるマグネトロンスパッタリングカソード１３０、１３１、１３２、１３３の工程出口側に位置する後フィードロール（モーター駆動ロール）１２４が、直径１５０ｍｍ、幅８００ｍｍの第一実施の形態に係る皺伸ばしロールで構成されており、長尺樹脂フィルム１１３が後フィードロール１２４に接触している角度（抱き角）は約１２０°である。尚、上記マグネトロンスパッタリングカソード１３０、１３１、１３２、１３３の工程入口側に位置する前フィードロール１２２の周速度は、基準となる冷却キャンロール１２３の周速度より０．１％遅い速度で回転させている。
【０１４３】
一方、上記巻き出し室１１０における乾燥用ヒーター１１７、１１８の工程出口側に位置するフリーロール１１９は、直径１５０ｍｍ、幅８００ｍｍの皺伸ばし機能を有しないゴム製ロールで構成されており、長尺樹脂フィルム１１３がフリーロール１１９に接触している角度（抱き角）は約７０°である。
【０１４４】
同様に、上記イオンビーム室１３４におけるイオンビーム発生装置１３８の工程出口側に位置するフリーロール１３７も、直径１５０ｍｍ、幅８００ｍｍの皺伸ばし機能を有しないゴム製ロールで構成されており、長尺樹脂フィルム１１３がフリーロール１３７に接触している角度（抱き角）は約１００°である。
【０１４５】
そして、上記皺伸ばしロールが、成膜室１１１内の後フィードロール（モーター駆動ロール）１２４に用いられた実施例４に係るスパッタリングウェブコーターにおける皺伸ばしロールの効果については、長尺樹脂フィルム（耐熱性ポリイミドフィルム）１１３が、巻き出し室１１０内のフリーロール１１９と、イオンビーム室１３４内のフリーロール１３７と、成膜室１１１内の後フィードロール１２４のそれぞれを通過する上流側と下流側におけるフィルム皺の低減具合を観察窓から目視により観察した。
【０１４６】
［フィルム皺発生の有無と皺伸ばしロールの効果］
（１）フィルムの搬送速度が「４ｍ／分」のとき、皺伸ばし機能を有しないゴム製ロールで構成されたフリーロール１１９並びにフリーロール１３７、上記皺伸ばしロールで構成された後フィードロール１２４の上流側でフィルム皺が発生することはなかった。
【０１４７】
（２）フィルムの搬送速度を「４ｍ／分」から２倍の「８ｍ／分」にしたとき（スパッタリングカソードへの総電力、ヒーター総電力、イオンビーム電力がそれぞれ２倍）、上記皺伸ばし機能を有しないゴム製ロールで構成されたフリーロール１１９並びにフリーロール１３７、皺伸ばしロールで構成された後フィードロール１２４の上流側で常に数本のフィルム皺が発生していたが、第一実施の形態に係る皺伸ばしロールの効果により、フリーロール１１９、フリーロール１３７および後フィードロール１２４の上流側において、例え、偶然にも長尺樹脂フィルム（耐熱性ポリイミドフィルム）１１３の幅方向略中央にフィルム皺が発生したとしても、このフィルム皺は、上記皺伸ばしロールで構成された後フィードロール１２４により伸ばされて下流側へ伝わることがなく、上記後フィードロール１２４の下流側でフィルム皺が確認されることはなかった。
【０１４８】
但し、上記後フィードロール１２４より上流側に位置するフリーロール１１９とフリーロール１３７は皺伸ばし機能を有しないゴム製ロールで構成されているため、フィルム皺を取り除く効果に関し、フリーロール１１９、フリーロール１３７および後フィードロール１２４の全てが第一実施の形態に係る皺伸ばしロールで構成されている実施例１と較べて若干劣っていたが、後フィードロール１２４が皺伸ばし機能を有しないゴム製ロールで構成されている実施例２と実施例３と較べて優れていた。
【０１４９】
尚、図６（Ａ）〜（Ｃ）に示した第一実施の形態に係る皺伸ばしロールに代えて、図７（Ａ）〜（Ｃ）に示した第二実施の形態に係る皺伸ばしロールを用いて成膜室１１１内の後フィードロール（モーター駆動ロール）１２４を構成した場合も、第一実施の形態に係る皺伸ばしロールを用いたときと同様の皺伸ばし効果が確認されている。
【０１５０】
［比較例１］
比較例１では、上記スパッタリングウェブコーターにおける巻き出し室１１０内のフリーロール１１９、イオンビーム室１３４内のフリーロール１３７、および、成膜室１１１内の後フィードロール１２４に、図４（Ａ）〜（Ｂ）に示す変形例に係る従来の皺伸ばしロールがそれぞれ用いられている。
【０１５１】
すなわち、上記巻き出し室１１０における乾燥用ヒーター１１７、１１８の工程出口側に位置するフリーロール１１９が、直径１５０ｍｍ、幅８００ｍｍの図４（Ａ）〜（Ｂ）に示す変形例に係る従来の皺伸ばしロールで構成されており、長尺樹脂フィルム１１３がフリーロール１１９に接触している角度（抱き角）は約７０°である。
【０１５２】
また、上記イオンビーム室１３４におけるイオンビーム発生装置１３８の工程出口側に位置するフリーロール１３７も、直径１５０ｍｍ、幅８００ｍｍの上記従来の皺伸ばしロールで構成されており、長尺樹脂フィルム１１３がフリーロール１３７に接触している角度（抱き角）は約１００°である。
【０１５３】
更に、上記成膜室１１１におけるマグネトロンスパッタリングカソード１３０、１３１、１３２、１３３の工程出口側に位置する後フィードロール（モーター駆動ロール）１２４も、直径１５０ｍｍ、幅８００ｍｍの従来の皺伸ばしロールで構成されており、長尺樹脂フィルム１１３が後フィードロール１２４に接触している角度（抱き角）は約１２０°である。尚、上記マグネトロンスパッタリングカソード１３０、１３１、１３２、１３３の工程入口側に位置する前フィードロール１２２の周速度は、基準となる冷却キャンロール１２３の周速度より０．１％遅い速度で回転させている。
【０１５４】
そして、図４（Ａ）〜（Ｂ）に示す従来の皺伸ばしロールが、巻き出し室１１０内のフリーロール１１９と、イオンビーム室１３４内のフリーロール１３７と、成膜室１１１内の後フィードロール１２４にそれぞれ用いられた比較例１に係るスパッタリングウェブコーターにおける皺伸ばしロールの効果については、長尺樹脂フィルム（耐熱性ポリイミドフィルム）１１３が、フリーロール１１９、フリーロール１３７、後フィードロール１２４のそれぞれを通過する上流側と下流側におけるフィルム皺の低減具合を観察窓から目視により観察した。
【０１５５】
［フィルム皺発生の有無と皺伸ばしロールの効果］
（１）フィルムの搬送速度が「４ｍ／分」のとき、従来の皺伸ばしロールで構成されたフリーロール１１９、フリーロール１３７および後フィードロール１２４の各上流側でフィルム皺が発生することはなかった。
【０１５６】
（２）フィルムの搬送速度を「４ｍ／分」から２倍の「８ｍ／分」にしたとき（スパッタリングカソードへの総電力、ヒーター総電力、イオンビーム電力がそれぞれ２倍）、従来の皺伸ばしロールで構成されたフリーロール１１９、フリーロール１３７および後フィードロール１２４の上流側では常に数本のフィルム皺が発生していたが、従来の皺伸ばしロールの効果により幅方向略中央に発生していたフィルム皺を除き大半のフィルム皺は取り除かれていた。
【０１５７】
しかし、長尺樹脂フィルム（耐熱性ポリイミドフィルム）１１３の幅方向略中央に発生していたフィルム皺に対しては、図４（Ａ）〜（Ｂ）に示す従来の皺伸ばしロールで取り除くことはできず、フリーロール１１９、フリーロール１３７および後フィードロール１２４の下流側においてフィルム皺が確認された。すなわち、フィルム皺を取り除く効果に関し、実施例１〜４と較べて比較例１は著しく劣っていた。
【０１５８】
［比較例２］
比較例２では、スパッタリングウェブコーターにおける巻き出し室１１０内のフリーロール１１９にのみ、図４（Ａ）〜（Ｂ）に示す従来の皺伸ばしロールが用いられている。
【０１５９】
すなわち、上記巻き出し室１１０における乾燥用ヒーター１１７、１１８の工程出口側に位置するフリーロール１１９が、直径１５０ｍｍ、幅８００ｍｍの従来の皺伸ばしロールで構成されており、長尺樹脂フィルム１１３がフリーロール１１９に接触している角度（抱き角）は約７０°である。
【０１６０】
一方、イオンビーム室１３４におけるイオンビーム発生装置１３８の工程出口側に位置するフリーロール１３７は、直径１５０ｍｍ、幅８００ｍｍの皺伸ばし機能を有しないゴム製ロールで構成されており、長尺樹脂フィルム１１３がフリーロール１３７に接触している角度（抱き角）は約１００°である。
【０１６１】
同様に、上記成膜室１１１におけるマグネトロンスパッタリングカソード１３０、１３１、１３２、１３３の工程出口側に位置する後フィードロール（モーター駆動ロール）１２４も、直径１５０ｍｍ、幅８００ｍｍの皺伸ばし機能を有しないゴム製ロールで構成されており、長尺樹脂フィルム１１３が後フィードロール１２４に接触している角度（抱き角）は約１２０°である。尚、上記マグネトロンスパッタリングカソード１３０、１３１、１３２、１３３の工程入口側に位置する前フィードロール１２２の周速度は、基準となる冷却キャンロール１２３の周速度より０．１％遅い速度で回転させている。
【０１６２】
そして、図４（Ａ）〜（Ｂ）に示す従来の皺伸ばしロールが、巻き出し室１１０内のフリーロール１１９に用いられた比較例２に係るスパッタリングウェブコーターにおける皺伸ばしロールの効果については、長尺樹脂フィルム（耐熱性ポリイミドフィルム）１１３が、巻き出し室１１０内のフリーロール１１９と、イオンビーム室１３４内のフリーロール１３７と、成膜室１１１内の後フィードロール１２４のそれぞれを通過する上流側と下流側におけるフィルム皺の低減具合を観察窓から目視により観察した。
【０１６３】
［フィルム皺発生の有無と皺伸ばしロールの効果］
（１）フィルムの搬送速度が「４ｍ／分」のとき、従来の皺伸ばしロールで構成されたフリーロール１１９、皺伸ばし機能を有しないゴム製ロールで構成されたフリーロール１３７並びに後フィードロール１２４の上流側でフィルム皺が発生することはなかった。
【０１６４】
（２）フィルムの搬送速度を「４ｍ／分」から２倍の「８ｍ／分」にしたとき（スパッタリングカソードへの総電力、ヒーター総電力、イオンビーム電力がそれぞれ２倍）、従来の皺伸ばしロールで構成されたフリーロール１１９、皺伸ばし機能を有しないゴム製ロールで構成されたフリーロール１３７並びに後フィードロール１２４の上流側で常に数本のフィルム皺が発生していたが、従来の皺伸ばしロールで構成されたフリーロール１１９の効果により、フリーロール１１９の上流側で発生した一部のフィルム皺については取り除かれていた。
【０１６５】
しかし、長尺樹脂フィルム（耐熱性ポリイミドフィルム）１１３の幅方向略中央に発生していたフィルム皺に対しては、図４（Ａ）〜（Ｂ）に示す従来の皺伸ばしロールで取り除くことはできず、フリーロール１１９、フリーロール１３７および後フィードロール１２４の下流側においてフィルム皺が確認された。すなわち、フィルム皺を取り除く効果に関し、実施例１〜４と較べて比較例２は著しく劣っていた。
【０１６６】
［比較例３］
比較例３では、スパッタリングウェブコーターにおけるイオンビーム室１３４内のフリーロール１３７にのみ、図４（Ａ）〜（Ｂ）に示した従来の皺伸ばしロールが用いられている。
【０１６７】
すなわち、上記イオンビーム室１３４におけるイオンビーム発生装置１３８の工程出口側に位置するフリーロール１３７が、直径１５０ｍｍ、幅８００ｍｍの従来の皺伸ばしロールで構成されており、長尺樹脂フィルム１１３がフリーロール１３７に接触している角度（抱き角）は約１００°である。
【０１６８】
一方、上記巻き出し室１１０における乾燥用ヒーター１１７、１１８の工程出口側に位置するフリーロール１１９は、直径１５０ｍｍ、幅８００ｍｍの皺伸ばし機能を有しないゴム製ロールで構成されており、長尺樹脂フィルム１１３がフリーロール１１９に接触している角度（抱き角）は約７０°である。
【０１６９】
同様に、上記成膜室１１１におけるマグネトロンスパッタリングカソード１３０、１３１、１３２、１３３の工程出口側に位置する後フィードロール（モーター駆動ロール）１２４も、直径１５０ｍｍ、幅８００ｍｍの皺伸ばし機能を有しないゴム製ロールで構成されており、長尺樹脂フィルム１１３が後フィードロール１２４に接触している角度（抱き角）は約１２０°である。尚、上記マグネトロンスパッタリングカソード１３０、１３１、１３２、１３３の工程入口側に位置する前フィードロール１２２の周速度は、基準となる冷却キャンロール１２３の周速度より０．１％遅い速度で回転させている。
【０１７０】
そして、図４（Ａ）〜（Ｂ）に示す従来の皺伸ばしロールが、イオンビーム室１３４内のフリーロール１３７に用いられた比較例３に係るスパッタリングウェブコーターにおける皺伸ばしロールの効果については、長尺樹脂フィルム（耐熱性ポリイミドフィルム）１１３が、巻き出し室１１０内のフリーロール１１９と、イオンビーム室１３４内のフリーロール１３７と、成膜室１１１内の後フィードロール１２４のそれぞれを通過する上流側と下流側におけるフィルム皺の低減具合を観察窓から目視により観察した。
【０１７１】
［フィルム皺発生の有無と皺伸ばしロールの効果］
（１）フィルムの搬送速度が「４ｍ／分」のとき、皺伸ばし機能を有しないゴム製ロールで構成されたフリーロール１１９、従来の皺伸ばしロールで構成されたフリーロール１３７、皺伸ばし機能を有しないゴム製ロールで構成された後フィードロール１２４の上流側でフィルム皺が発生することはなかった。
【０１７２】
（２）フィルムの搬送速度を「４ｍ／分」から２倍の「８ｍ／分」にしたとき（スパッタリングカソードへの総電力、ヒーター総電力、イオンビーム電力がそれぞれ２倍）、皺伸ばし機能を有しないゴム製ロールで構成されたフリーロール１１９、従来の皺伸ばしロールで構成されたフリーロール１３７、皺伸ばし機能を有しないゴム製ロールで構成された後フィードロール１２４の上流側で常に数本のフィルム皺が発生していたが、従来の皺伸ばしロールで構成されたフリーロール１２４の効果により、フリーロール１１９並びにフリーロール１３７の上流側で発生した一部のフィルム皺については取り除かれていた。
【０１７３】
しかし、長尺樹脂フィルム（耐熱性ポリイミドフィルム）１１３の幅方向略中央に発生していたフィルム皺に対しては、図４（Ａ）〜（Ｂ）に示す従来の皺伸ばしロールで取り除くことはできず、フリーロール１１９、フリーロール１３７および後フィードロール１２４の下流側においてフィルム皺が確認された。すなわち、フィルム皺を取り除く効果に関し、実施例１〜４と較べて比較例３は著しく劣っていた。
【０１７４】
［比較例４］
比較例４では、スパッタリングウェブコーターにおける成膜室１１１内の後フィードロール（モーター駆動ロール）１２４にのみ、図４（Ａ）〜（Ｂ）に示した従来の皺伸ばしロールが用いられている。
【０１７５】
すなわち、上記成膜室１１１におけるマグネトロンスパッタリングカソード１３０、１３１、１３２、１３３の工程出口側に位置する後フィードロール（モーター駆動ロール）１２４が、直径１５０ｍｍ、幅８００ｍｍの従来の皺伸ばしロールで構成されており、長尺樹脂フィルム１１３が後フィードロール１２４に接触している角度（抱き角）は約１２０°である。尚、上記マグネトロンスパッタリングカソード１３０、１３１、１３２、１３３の工程入口側に位置する前フィードロール１２２の周速度は、基準となる冷却キャンロール１２３の周速度より０．１％遅い速度で回転させている。
【０１７６】
一方、上記巻き出し室１１０における乾燥用ヒーター１１７、１１８の工程出口側に位置するフリーロール１１９は、直径１５０ｍｍ、幅８００ｍｍの皺伸ばし機能を有しないゴム製ロールで構成されており、長尺樹脂フィルム１１３がフリーロール１１９に接触している角度（抱き角）は約７０°である。
【０１７７】
同様に、上記イオンビーム室１３４におけるイオンビーム発生装置１３８の工程出口側に位置するフリーロール１３７も、直径１５０ｍｍ、幅８００ｍｍの皺伸ばし機能を有しないゴム製ロールで構成されており、長尺樹脂フィルム１１３がフリーロール１３７に接触している角度（抱き角）は約１００°である。
【０１７８】
そして、図４（Ａ）〜（Ｂ）に示す従来の皺伸ばしロールが、成膜室１１１内の後フィードロール（モーター駆動ロール）１２４に用いられた比較例４に係るスパッタリングウェブコーターにおける皺伸ばしロールの効果については、長尺樹脂フィルム（耐熱性ポリイミドフィルム）１１３が、巻き出し室１１０内のフリーロール１１９と、イオンビーム室１３４内のフリーロール１３７と、成膜室１１１内の後フィードロール１２４のそれぞれを通過する上流側と下流側におけるフィルム皺の低減具合を観察窓から目視により観察した。
【０１７９】
［フィルム皺発生の有無と皺伸ばしロールの効果］
（１）フィルムの搬送速度が「４ｍ／分」のとき、皺伸ばし機能を有しないゴム製ロールで構成されたフリーロール１１９並びにフリーロール１３７、従来の皺伸ばしロールで構成された後フィードロール１２４の上流側でフィルム皺が発生することはなかった。
【０１８０】
（２）フィルムの搬送速度を「４ｍ／分」から２倍の「８ｍ／分」にしたとき（スパッタリングカソードへの総電力、ヒーター総電力、イオンビーム電力がそれぞれ２倍）、上記皺伸ばし機能を有しないゴム製ロールで構成されたフリーロール１１９並びにフリーロール１３７、従来の皺伸ばしロールで構成された後フィードロール１２４の上流側で常に数本のフィルム皺が発生していたが、従来の皺伸ばしロールで構成された後フィードロール１２４の効果により、フリーロール１１９、フリーロール１３７および後フィードロール１２４の上流側で発生した一部のフィルム皺については取り除かれていた。
【０１８１】
しかし、長尺樹脂フィルム（耐熱性ポリイミドフィルム）１１３の幅方向略中央に発生していたフィルム皺に対しては、図４（Ａ）〜（Ｂ）に示す従来の皺伸ばしロールで取り除くことはできず、フリーロール１１９、フリーロール１３７および後フィードロール１２４の下流側においてフィルム皺が確認された。すなわち、フィルム皺を取り除く効果に関し、実施例１〜４と較べて比較例４は著しく劣っていた。
【産業上の利用可能性】
【０１８２】
本発明に係る皺伸ばしロールと皺伸ばし方法並びに皺伸ばしロールが組込まれた表面処理装置と表面処理方法によれば、熱負荷を伴う処理により長尺樹脂フィルムに発生したフィルム皺を均等かつ確実に取り除くことができるため、液晶パネル、ノートパソコン、デジタルカメラ、携帯電話等に使用される銅張積層樹脂フィルム（金属膜付長尺樹脂フィルム）基板の製造法として適用される産業上の利用可能性を有している。
【符号の説明】
【０１８３】
１１０  巻き出し室
１１３  長尺樹脂フィルム
１１４  巻き出しロール
１１５  張力センサーロール
１１６  ヒーターボックス
１１７  乾燥用ヒーター
１１８  乾燥用ヒーター
１１９  フリーロール
１３４  イオンビーム室
１３５  フリーロール
１３６  冷却ロール
１３７  フリーロール
１３８  イオンビーム発生装置
１１１  成膜室
１２０  フリーロール
１２１  張力センサーロール
１２２  前フィードロール
１２３  冷却キャンロール
１２４  後フィードロール
１２５  張力センサーロール
１２６  フリーロール
１３０  マグネトロンスパッタリングカソード
１３１  マグネトロンスパッタリングカソード
１３２  マグネトロンスパッタリングカソード
１３３  マグネトロンスパッタリングカソード
１１２  巻き取り室
１２７  フリーロール
１２８  張力センサーロール
１２９  巻き取りロール
１１  長尺樹脂フィルム
１２  皺伸ばしロール
１２Ｐ  外周線
１３  周期的溝体
１４  フィルム皺
２１  長尺樹脂フィルム
２２  皺伸ばしロール
２２Ｐ  外周線
２３  周期的溝体
２４  フィルム皺
３１  長尺樹脂フィルム
３２  皺伸ばしロール
３２Ｐ  外周線部
３３  周期的溝体
３４  フィルム皺
４１  長尺樹脂フィルム
４２  皺伸ばしロール
４２Ｐ  外周線部
４３  周期的溝体
４４  フィルム皺
５１  長尺樹脂フィルム
５２  皺伸ばしロール
５２Ｐ  外周線
５２ａ  中央領域
５２ａ１  左側領域
５２ａ２  右側領域
５２ｂ  両側領域
５２ｃ  両側領域
５２１  矩形状単位領域
５２２  矩形状単位領域
５３  周期的溝体
５４  フィルム皺
６１  長尺樹脂フィルム
６２  皺伸ばしロール
６２Ｐ  外周線
６２ａ  中央領域
６２ａ１  左側領域
６２ａ２  右側領域
６２ｂ  両側領域
６２ｃ  両側領域
６２１  矩形状単位領域
６２２  矩形状単位領域
６３  周期的溝体
６４  フィルム皺
【図１】
2015021163.tif 000003
【図２】
2015021163.tif 000004
【図３】
2015021163.tif 000005
【図４】
2015021163.tif 000006
【図５】
2015021163.tif 000007
【図６】
2015021163.tif 000008
【図７】
2015021163.tif 000009
【図８】
2015021163.tif 000010